(57)【特許請求の範囲】
【請求項１】
抗黄体ホルモン特性を有する薬物を、長期間にわたって、制御された状態で放出するための器具であって、該器具が
−  前記薬物を含むコアと、
−  該コアを収納する膜
を含み、
前記コアおよび／または膜が、シロキサンを基剤としたエラストマー組成物から形成されており、該組成物が少なくとも１つのエラストマーと、非架橋ポリマーとを含む形式のものにおいて、
−  エラストマー組成物が、ポリ（アルキレンオキシド）基を含み、該ポリ（アルキレンオキシド）基がエラストマーまたはポリマー中に、ポリシロキサン単位のアルコキシを末端基とするグラフト、ポリシロキサン単位のアルコキシを末端基とするブロックまたはそれらの混合物として存在し、前記グラフトまたはブロックは珪素−炭素結合によって前記ポリシロキサン単位に結合していることを特徴とする、前記器具。
【請求項２】
前記コアがエラストマー・マトリックスであり、該マトリックスが、請求項１に記載のエラストマー組成物から製造されている、請求項１記載の器具。
【請求項３】
前記膜または前記マトリックスが、ポリ（アルキレンオキシド）基を含むポリシロキサン単位に基づくエラストマーから製造されている、請求項２記載の器具。
【請求項４】
エラストマー組成物中で、ポリ（アルキレンオキシド）基が、ポリ（エチレンオキシド）基（ＰＥＯ基）である、請求項１記載の器具。
【請求項５】
ポリシロキサン基の式が、
−（ＳｉＲ’Ｒ”Ｏ）qＳｉＲ’Ｒ”−
であり、
この場合、置換基Ｒ’およびＲ”は独立に
低級アルキル基またはフェニル基であり、この場合、該アルキル基またはフェニル基は、置換されていてもいなくてもよく、または、式−Ｒ3−Ｏ−（ＣＨＲ−ＣＨ2−Ｏ）m−ａｌｋを有する、アルコキシを末端基とするポリ（アルキレンオキシド）基であり、この場合ａｌｋは低級アルキル基、Ｒは水素または低級アルキルであり、Ｒ3は線状または枝分かれ状のＣ2−Ｃ6アルキレンであり、ｍは１〜３０である、あるいは
水素またはアルケニル基から形成された、エラストマー中の他のポリマー鎖に対して形成された結合であり、あるいは
水素、ビニル又はビニル末端アルケニルであり、さらに、
ｑは１〜３０００である
、請求項１記載の器具。
【請求項６】
遊離基Ｒ’およびＲ”が低級アルキル基である、請求項５記載の器具。
【請求項７】
ポリ（アルキレンオキシド）基が、以下の式、すなわち：
−Ｒ3−Ｏ−（ＣＨＲＣＨ2Ｏ）mＲ4−、または、
−ＣＨ2ＣＨＲ1ＣＯＯ（ＣＨＲＣＨ2Ｏ）mＣＯＣＨＲ1ＣＨ2−
を有するポリ（アルキレンオキシド）ブロックの形でエラストマー中に存在し、
この場合、Ｒは水素、低級アルキルまたはフェニルであり、Ｒ1は水素または低級アルキルであり、Ｒ3およびＲ4は互いに同一であるかまたは異なるものであり、線状または枝分かれ状のＣ2−Ｃ6アルキレンであり、ｍは１〜３０である、請求項１記載の器具。
【請求項８】
エラストマー組成物が、相互貫入した２つのエラストマーから形成されており、この場合、
−  第１のエラストマーがポリ（アルキレンオキシド）基を含み、ポリ（アルキレンオキシド）基が前記エラストマー中に、ポリシロキサン単位のアルコキシを末端基とするグラフト、ポリシロキサン単位のアルコキシを末端基とするブロックまたはそれらの混合物として存在し、この場合、前記グラフトまたはブロックは珪素−炭素結合によってポリシロキサン単位に結合しており、さらに、
−  第２のエラストマーが、シロキサンを基剤としたエラストマーである、
請求項１記載の器具。
【請求項９】
前記第２のエラストマーが、ポリ（アルキレンオキシド）基を含む、ポリ（ジメチルシロキサン）を基剤としたエラストマーである、請求項８記載の器具。
【請求項１０】
ポリ（ジメチルシロキサン）を基剤とした前記第２のエラストマーの前記ポリ（アルキレンオキシド）基が、ポリ（ジメチルシロキサン）単位のアルコキシを末端基とするグラフト、ポリ（ジメチルシロキサン）単位のアルコキシを末端基とするブロックまたはそれらの混合物の形で存在しており、この場合、前記グラフトまたはブロックは珪素−炭素結合によってポリ（ジメチルシロキサン）単位に結合している、請求項９記載の器具。
【請求項１１】
前記エラストマー組成物が、
−  シロキサンを基剤とするエラストマーと、
−  ポリ（アルキレンオキシド）基を含む線状ポリシロキサン・コポリマー
を含むブレンドであり、この場合ポリ（アルキレンオキシド）基が、ポリシロキサン単位のアルコキシを末端基とするグラフト、ポリシロキサン単位のアルコキシを末端基とするブロックまたはそれらの混合物として前記ポリマー中に存在しており、この場合前記グラフトまたはブロックが珪素−炭素結合によってポリシロキサン単位に結合している、請求項１記載の器具。
【請求項１２】
前記マトリックスが膜内に収納されている、請求項２記載の器具。
【請求項１３】
前記マトリックスおよび膜の双方が、ポリ（アルキレンオキシド）基を含むエラストマー組成物から製造されており、前記ポリ（アルキレンオキシド）基が、ポリシロキサン単位のアルコキシを末端基とするグラフト、ポリシロキサン単位のアルコキシを末端基とするブロックまたはそれらの混合物として、エラストマーまたはポリマー中に存在し、前記グラフトまたはブロックが珪素−炭素結合によってポリシロキサン単位に結合している、請求項１２記載の器具。
【請求項１４】
前記器具が、インプラント、子宮内または子宮頸部内器具、膣内器具、または経皮パッチである、請求項１記載の器具。
【請求項１５】
前記の抗黄体ホルモン特性を有する薬物が、以下の化合物を含む群、すなわち：
１１ベータ−［４−（ジメチルアミノ）フェニル］−１７ベータ−ヒドロキシ−１７アルファ−（１−プロピニル）−４，９−エストラジエン−３−オン（ミフェプリストン）；
１１ベータ−［４−（ジメチルアミノ）フェニル］−１７ベータ−ヒドロキシ−１７アルファ−（１−プロピニル）−１８−ホモエストラ−４，９−ジエン−３−オン；
１１ベータ−［４−（ジメチルアミノ）フェニル］−１７ベータ−ヒドロキシ−１７アルファ−（１−プロピニル）−１７ａ−ホモエストラ−４，９，１６−トリエン−３−オン；
１１ベータ−［４−（ジメチルアミノ）フェニル］−１７アルファ−ヒドロキシ−１７ベータ−（３−ヒドロキシプロピル）−１３α−メチル−エストラ−４，９−ジエン−３−オン（オナプリストン）；
（Ｚ）−１１ベータ−［４−（ジメチルアミノ）フェニル］−１７ベータ−ヒドロキシ−１７アルファ−（３−ヒドロキシ−１−プロペニル）エストラ−４，９−ジエン−３−オン（リロプリストン）；
１１ベータ−（４−アセチルフェニル）−１７ベータ−ヒドロキシ−１７アルファ−（１−プロピニル）エストラ−４，９−ジエン−３−オン；
（Ｚ）−１１ベータ−（４−アセチルフェニル）−１７ベータ−ヒドロキシ−１７アルファ−（３−ヒドロキシ−１−プロペニル）エストラ−４，９−ジエン−３−オン；
１１ベータ−（４−メトキシフェニル）−１７ベータ−ヒドロキシ−１７アルファ−エチニル−４，９−エストラジエン−３−オン；
（Ｚ）−１１ベータ−［（４−ジメチルアミノ）フェニル］−１７ベータ−ヒドロキシ−１７アルファ−（３−ヒドロキシ−１−プロペニル）エストル−４−エン−３−オン；
４−［１７β−メトキシ−１７α−（メトキシメチル）−３−オキソエストラ−４，９−ジエン−１１β−イル］ベンズアルデヒド−１−（Ｅ）−オキシム；
４−［１７β−ヒドロキシ−１７α−（メトキシメチル）−３−オキソエストラ−４，９−ジエン−１１β−イル］ベンズアルデヒド−１−（Ｅ）−オキシム；
４−［１７β−メトキシ−１７α−（メトキシメチル）−３−オキソエストラ−４，９−ジエン−１１β−イル］ベンズアルデヒド−１−（Ｅ）−［Ｏ−（エチルアミノ）カルボニル］オキシム；
４−［１７β−メトキシ−１７α−（メトキシメチル）−３−オキソエストラ−４，９−ジエン−１１β−イル］ベンズアルデヒド−１−（Ｅ）−［Ｏ−（エトキシ）カルボニル］オキシム；
４−［１７β−メトキシ−１７α−（メトキシメチル）−３−オキソエストラ−４，９−ジエン−１１β−イル］ベンズアルデヒド−１−（Ｅ）−［Ｏ−（エチルチオ）カルボニル］オキシム；
４−［１７β−メトキシ−１７α−（エトキシメチル）−３−オキソエストラ−４，９−ジエン−１１β−イル］ベンズアルデヒド−１−（Ｅ）−［Ｏ−（エチルチオ）カルボニル］オキシム；
４−［１７β−ヒドロキシ−１７α−（メトキシメチル）−３−オキソエストラ−４，９−ジエン−１１β−イル］ベンズアルデヒド−１−（Ｅ）−［Ｏ−（ｎ−プロピルチオ）カルボニル］オキシム；
（Ｚ）−６’−（４−シアノフェニル）−９，１１α−ジヒドロ−１７ベータ−ヒドロキシ−１７α−［４−（１−オキソ−３−メチルブトキシ）−１−ブテニル］−４’Ｈ−ナフト［３’，２’，１’；１０，９，１１］エストル−４−エン−３−オン；
（Ｚ）−６’−（４−シアノフェニル）−９，１１α−ジヒドロ−１７ベータ−ヒドロキシ−１７α−［３−（１−オキソ−３−メチルブトキシ）−１−プロペニル］−４’Ｈ−ナフト［３’，２’，１’；１０，９，１１］エストラ−４，１５−ジエン−３−オン；
（Ｚ）−６’−（４−シアノフェニル）−９，１１α−ジヒドロ−１７ベータ−ヒドロキシ−１７α−（３−ヒドロキシ−１−プロフェニル）−４’Ｈ−ナフト［３’，２’，１’；１０，９，１１］エストラ−４，１５−ジエン−３−オン；
（Ｚ）−６’−（３−ピリジニル）−９，１１α−ジヒドロ−１７ベータ−ヒドロキシ−１７α−（３−ヒドロキシ−１−プロフェニル）−４’Ｈ−ナフト［３’，２’，１’；１０，９，１１］エストラ−４，１５−ジエン−３−オン；
１１β−（４−アセチルフェニル）−１７β−ヒドロキシ−１７α−（１，１，２，２，２−ペンタフルオロエチル）エストラ−４，９−ジエン−３−オン；
６’−（アセチルオキシ）−９，１１α−ジヒドロ−１７β−ヒドロキシ−１７α−（１，１，２，２，２−ペンタフルオロエチル）−４’Ｈ−ナフト［３’，２’，１’；１０，９，１１］エストル−４−エン−３−オン；
９，１１α−ジヒドロ−１７β−ヒドロキシ−６’−（ヒドロキシメチル）−１７α−（１，１，２，２，２−ペンタフルオロエチル）−４’Ｈ−ナフト［３’，２’，１’；１０，９，１１］エストル−４−エン−３−オン；
１１ベータ−（４−アセチルフェニル）−１９，２４−ジノル−１７，２３−エポキシ−１７アルファ−コラ−４，９，２０−トリエン−３−オン；
１１ベータ−（４−メトキシフェニル）−１９，２４−ジノル−１７，２３−エポキシ−１７アルファ−コラ−４，９，２０−トリエン−３−オン；
（Ｚ）−１１ベータ，１９−［４−（３−ピリジニル）−ｏ−フェニレン］−１７ベータ−ヒドロキシ−１７α−［３−ヒドロキシ−１−プロペニル］−４−アンドロステン−３−オン；
（Ｚ）−１１ベータ，１９−［４−（４−シアノフェニル）−ｏ−フェニレン］−１７ベータ−ヒドロキシ−１７α−［３−ヒドロキシ−１−プロペニル］−４−アンドロステン−３−オン；
１１ベータ−［４−（１−メチルエテニル）フェニル］−１７α−ヒドロキシ−１７ベータ−（３−ヒドロキシプロピル）−１３α−エストラ−４，９−ジエン−３−オン；
１１ベータ−［４−（３−フラニル）フェニル］−１７α−ヒドロキシ−１７ベータ−（３−ヒドロキシプロピル）−１３α−エストラ−４，９−ジエン−３−オン；
４’，５’−ジヒドロ−１１ベータ−［４−（ジメチルアミノ）フェニル］−６ベータ−メチルスピロ［エストラ−４，９−ジエン−１７ベータ，２’（３’Ｈ）−フラン］−３−オン；
４’，５’−ジヒドロ−１１ベータ−［４−（ジメチルアミノ）フェニル］−７ベータ−メチルスピロ［エストラ−４，９−ジエン−１７ベータ，２’（３’Ｈ）−フラン］−３−オン；
４−ベータ，１７α−ジメチル−１７ベータ−ヒドロキシ−３−オキソ−４α，５−エポキシ−５α−アンドロスタン−２α−カルボニトリル；
７α−［９−（４，４，５，５，５−ペンタフルオロペンチル）スルフィニル］ノニル−エストラ−１，３，５（１０）−トリエン−３，１７ベータ−ジオール；
３−（４−クロロ−３−トリフルオロメチルフェニル）−１−（４−ヨードベンゼンスルホニル）−１，４，５，６−テトラヒドロピリダジン；
（Ｒ，Ｓ）３−（４−クロロ−３−トリフルオロメチルフェニル）−１−（４−ヨードベンゼンスルホニル）−６−メチル−１，４，５，６−テトラヒドロピリダジン；
３−（３，４−ジクロロフェニル）−１−（３，５−ジクロロベンゾイル）−１，４，５，６−テトラヒドロピリダジン；
３−（３，４−ジクロロフェニル）−１−（２，５−ジクロロベンゼンスルホニル）−１，４，５，６−テトラヒドロピリダジン；
７，８−ジブロモ−３，４−ジアゾ−１，２，３，１０，１０ａ−ヘキサヒドロ−３−（４−ヨードベンゼンスルホニル）−フェナントレン；および
７−クロロ−３，４−ジアゾ−１，２，３，９，１０，１０ａ−ヘキサヒドロ−３−（２，５−ジクロロベンゼンスルホニル）−フェナントレン
から選択される、請求項１記載の器具。
【発明の詳細な説明】
【０００１】
発明の分野
本発明は、抗黄体ホルモン特性を有する薬物を、制御された状態で放出するための器具に関し、具体的には、埋め込み可能な器具、子宮内または膣内器具、または、長期間にわたって所望の速度で前記薬物を投与するための経皮用器具に関する。
【０００２】
発明の背景
発明の背景を明確にするために本明細書中に使用した刊行物および他の材料、および、具体的には、実地に関する付加的な詳細を提供するための事例を、参考のため引用する。
【０００３】
所望の生理的または薬理的な効果を達成するために、長期間にわたって制御された速度で身体に対して薬物を緩慢に放出するのを可能にする薬物送達器具を使用することは、多くの治療分野において有益であることがわかっている。持効性組成物を採用する主な利点は、このような組成物を採用しなければ、多くの治療薬が急速に患者の系から代謝させられ、または、取り除かれ、従って、治療効果を発揮する濃度を維持するためにこの薬物の頻繁な投与を必要とすることになる点である。
【０００４】
吸収または排泄の生理的な改変や、溶媒の改変や、薬物の化学的な改変や、不溶性キャリヤにおける薬物の吸収や、懸濁液および埋め込みペレットの使用を含む、多種多様な方法が文献に記載されている。他の方法の一例としては、ワックス、オイル、脂肪および可溶性ポリマーのようなキャリヤとの薬物の混合が挙げられる。このようなキャリヤは、薬物の放出をもたらす環境によって徐々に崩壊する。リザーバ型器具、すなわち、溶媒またはキャリヤの有無を問わず、リザーバからの薬物通過を可能にするポリマー容器内に薬物が収納されている器具が大きく注目されている。
【０００５】
別のタイプの薬物送達器具には、薬物がポリマー中に分散され、このポリマーから薬物が、ポリマーの分解によって、または、ポリマー膜における薬物の通過によって放出されるようなタイプがある。
【０００６】
原則的には、キャリヤとして、生体適合性を有する限り、あらゆるポリマーを使用することができる。しかし、ポリマー送達システムからの薬物の放出速度論は分子量、溶解度、拡散度および活性物質装入率、ならびにポリマー特性、薬物配合百分率、薬物が器具表面に達するために器具本体中を拡散しなければならない距離、および、あらゆるマトリックスまたは膜コーティングの特性に依存する。これらの要因の重要性は、特定の薬理学的特性、毒物学的特性および治療の目的と相俟って、特定の薬剤に対応するポリマー器具のデザインを注意深く構成しなければならないことを必要とする。
【０００７】
一般的に使用されるポリマー材料の一例としては、ポリシロキサン、エチレン／ビニルアセテート・コポリマー（ＥＶＡ）、および、ジメチルシロキサンとメチルビニルシロキサンとを含むコポリマーのようなエラストマーが挙げられる。材料の構造的な集結度は、シリカまたは珪藻土のような粒子材料を添加することによって向上させることができる。
【０００８】
ＥＶＡから製造された器具は或る一定の欠点を蒙る。これらの材料は、皮膚下のインプラントとして装着するには、かなり大きな剛性を有し、フレキシブルではなく、従ってかなり不便である。
【０００９】
種々の薬物形態、特にインプラント、子宮内器具および膣リングにおける薬物透過速度を調節する膜またはマトリックスとして使用するには、ポリシロキサン、具体的には、ポリ（ジメチルシロキサン）（ＰＤＭＳ）が極めて適している。ポリシロキサンは生理学的に不活性であり、幅広い薬物群が、ポリシロキサン膜を透過することができる。これらのポリシロキサン膜はまた、所要の強度特性を有している。
【００１０】
ＰＤＭＳポリマーにポリ（エチレンオキシド）基、すなわちＰＥＯ基を添加することにより、薬物の透過速度を増大できることが文献から公知である。Ullman他、「Journal of Controlled Release」 10 (1989) 251-260には、ＰＥＯとＰＤＭＳとを含有するブロック・コポリマーを含む膜と、これらの膜における種々のステロイドの透過について記載されている。なお、ブロック・コポリマー中のＰＥＯ量の増大は、親水性ステロイドの透過を増大させる傾向があり、これに対して親油性ステロイドの透過は減小する。しかし、この刊行物に記載されたブロック・コポリマーはその構造および調製が極めて複雑であり、従って、より広範囲な技術的生産を容易に行うことはできない。
【００１１】
当業者によく知られた避妊用皮下インプラントは、例えば、米国特許第4,957,119号、同第5,088,505号、同第5,035,891号，同第5,565,443号および同第5,633,000号の各明細書に記載されている。文献（Nash, Robertsonおよび共同研究者、Contraception 18,1978, 367）には、ポリジメチルシロキサンをから製造されたマトリックス型インプラントが記載されている。
【００１２】
商業的に入手可能なＮｏｒｐｌａｎｔ（登録商標）システムは、活性物質として合成プロゲスチン、レボノルゲストレルを含有するコアを有するインプラントであり、このインプラントの場合、コアは、ポリ（ジメチルシロキサン）のシリコーンエラストマー膜によって取り囲まれている。この種の特別な調製物はＪａｄｅｌｌｅ（登録商標）であり、このＪａｄｅｌｌｅの場合、コアはレボノルゲストレルが分散された、ポリ（ジメチルシロキサン）を基剤としたマトリックスである。膜はＰＤＭＳおよびシリカ充填剤から製造されたエラストマーである。このエラストマーは、必要な強度特性を膜に与えることのほかに、膜への活性剤の透過を遅らせる。
【００１３】
ポリシロキサン膜によって収納された有効成分を含有するインプラントが、米国特許第3,279,996号(Long他)に記載されている。
オランダ国特許第167,850号（Zaffaroni）明細書に記載されたインプラントの場合、有効成分はポリマー中に含有され、活性物質を配合されたこのようなポリマーはポリマー膜によって収納され、このポリマー膜は放出速度を完全に制御する。しかし、寸法、剛性の度合い、および、これらのインプラントに対応する避妊成分の放出期間は現実的でない。
【００１４】
米国特許第3,854,480号明細書には、長期間、制御された速度で薬物を放出するための薬物送達器具、例えばインプラントが記載されている。この器具は、薬物が分散させられているコア・マトリックスを有している。コアは膜によって取り囲まれており、膜は、体液中に不溶性である。コアマトリックスならびに膜は拡散による薬物透過性を有している。コアおよび膜の材料は、薬物がコアマトリックスを通るよりも低速度で膜を通って拡散するように選択される。こうして膜は薬物の放出速度を制御する。コア・マトリックスに適したポリマーとしては、ポリ（ジメチルシロキサン）が挙げられており、膜に適したポリマーとしては、ポリエチレン、および、エチレンとビニルアセテート（ＥＶＡ）とを含むコポリマーが挙げられる。
【００１５】
米国特許第5,660,848号明細書に開示された皮下埋め込み可能な薬物送達器具は、中央コアを含有している。中央コアは軸方向に延び、外面と、互いに対抗する端部とを有している。このコアは、ポリマーを基剤とした材料中に実質的に均一に分散された、治療上有効な量の皮下投与可能な薬物を備えたマトリックスと；中央コアの外面に被さるポリマー中間層と；中間層に被さるポリマー外層とを有している。この場合、中間層は、中央コアから外層への拡散速度を制御する。好ましい実施態様において、薬物は避妊剤であり、ポリマーを基剤とした材料およびポリマー外層はそれぞれポリジメチルシロキサンであり、中間層は多孔性材料、例えばセルロースを含有する。
【００１６】
多種の型の膣リングが特許および特許以外の文献、例えば、米国特許第4,012,496号および同第4,155,991号（両方ともSchopflin他）、同第4,292,965号（Nash）、同第3,545,439号（Duncan）、同第3,920,805号（Roseman）、同第3,991,760号および同第3,995,634号明細書（両方ともDrobish他）、同第3,995,633号（Gougen）、同第4,250,611号および同第4,286,587号（両方ともWong）、同第4,596,576号（de Nijs）の各明細書；国際出願公開第95/00199号パンフレット（Lehtinen他）、「Contraception」 19:507-516 (1979), (Jackanicz）に記載されている。
【００１７】
抗黄体ホルモン投与のためのインプラントまたは膣内器具が、例えば米国特許第5,516,769号、同第5,521,166号、同第5,439,913号、同第5,622,943号および同第5,681,817号明細書に全般的に開示されている。
【００１８】
発明の目的および概要
本発明の目的は、長期間にわたって望ましい速度で抗黄体ホルモン特性を有する薬物を投与するための、前記薬物の送達器具を提供することである。
本発明の目的は、特に、前記薬物の投与のために意図されたインプラント、膣内器具、子宮頸部内または子宮内器具、または経皮パッチの形態の薬物送達器具を提供することである。
【００１９】
本発明の目的は具体的には、小さな横断面を有し、かつ挿入しやすく装着に便利な、フレキシブルでスムーズな薬物放出用器具を提供することである。
さらに本発明の目的は具体的には、薬物の放出速度を望ましいレベルに簡単に調節できる器具を提供することである。
【００２０】
本発明は、ポリ（アルキレンオキシド）基を有するエラストマー組成物が、このような基を有しないポリシロキサンよりも大きい速度で有効物質を放出するという事実に基づいている。従って、（マトリックスまたは膜またはその両方として）適正量のポリ（アルキレンオキシド）基を有するエラストマー組成物を使用することにより、有効物質の望ましい送達速度を達成することができる。
【００２１】
従って本発明は、抗黄体ホルモン特性を有する薬物を、長期間にわたって、制御された状態で放出するための器具に関し、前記器具は、
−前記薬物を含むコアと、
−所望により、前記コアを収納する膜
を含み、前記コアおよび／または膜は、少なくとも１つのエラストマーと、所望により非架橋ポリマーを含む、シロキサンを基剤としたエラストマー組成物から製造される。本発明によれば、エラストマー組成物はポリ（アルキレンオキシド）基を含み、ポリ（アルキレンオキシド）基は、ポリシロキサン単位の、アルコキシを末端基とするグラフトとして、またはブロックとして、エラストマーまたはポリマー中に存在し、前記グラフトまたはブロックは、珪素−炭素結合によってポリシロキサン単位に結合している。エラストマー組成物は、前述の形態の混合物であってもよい。
【００２２】
（発明の詳細な説明）
エラストマー組成物の概要
「エラストマー組成物」という用語は、単一のエラストマーを表すことができ、この場合、ポリ（アルキレンオキシド）基を含有するポリシロキサン単位は前記エラストマー中に存在する。
【００２３】
別の態様によれば、エラストマー組成物は、相互貫入した２つのエラストマーから形成されていてよい。この場合、第１のエラストマーはポリ（アルキレンオキシド）基を含んでおり、この場合、ポリ（アルキレンオキシド）基は前記エラストマー中に、ポリシロキサン単位の、アルコキシを末端基とするグラフトとして、またはブロックとして存在しており、前記グラフトまたはブロックは、珪素−炭素結合によってポリシロキサン単位に結合している。ポリ（アルキレンオキシド）基はまた、上述の選択肢のブレンドとして存在してもよい。第２のエラストマーは、シロキサンを基剤としたエラストマー、適切には、ポリ（ジメチルシロキサン）を基剤としたエラストマーであってよい。前記第２のエラストマーは、所望によりポリ（アルキレンオキシド）基を含んでいてもよい。これらのポリ（アルキレンオキシド）基は、ポリ（ジメチルシロキサン）単位の、アルコキシを末端基とするグラフトとして、またはブロックとして存在していてもよく、前記グラフトまたはブロックは、珪素−炭素結合によってポリ（ジメチルシロキサン）単位に結合している。ポリ（アルキレンオキシド）は、このエラストマーにおいても、上述の選択肢のブレンドとして存在してよい。
【００２４】
第３の態様によれば、エラストマー組成物は、例えばＰＤＭＳから形成された、シロキサンを基剤とするエラストマーと、ポリ（アルキレンオキシド）基を含む少なくとも１つの線状ポリシロキサン・コポリマーとを含むブレンドであってよい。この場合、ポリ（アルキレンオキシド）基は、ポリシロキサン単位の、アルコキシを末端基とするグラフトとして、またはブロックとして前記ポリマー中に存在し、前記グラフトまたはブロックは、珪素−炭素結合によってポリシロキサン単位に結合している。ポリ（アルキレンオキシド）基はもちろん、上述の形態のブレンドとしてポリマー中に存在してもよい。この態様の場合、シロキサンを基剤とするエラストマーは、ポリ（アルキレンオキシド）基を含んでいてもよく、この場合、これらのポリ（アルキレンオキシド）基は、ポリシロキサン単位の、アルコキシを末端基とするグラフトとして、またはブロックとしてエラストマー中に存在し、前記ブロックまたはグラフトは、珪素−炭素結合によってポリシロキサン単位に結合している。ポリ（アルキレンオキシド）基は、上述の形態のブレンドとして存在してもよい。
【００２５】
もちろん、エラストマー組成物は、上述のような相互貫入した２つのエラストマーと、ポリ（アルキレンオキシド）基を含む少なくとも１つの線状ポリシロキサン・コポリマーとから形成されてもよい。
エラストマー組成物において、ポリ（アルキレンオキシド）基は適切には、例えばポリ（エチレンオキシド）基(ＰＥＯ基)であってよい。
【００２６】
エラストマー組成物のポリシロキサン単位は、以下の式を有する基であることが好ましい：
−（ＳｉＲ’Ｒ”Ｏ）qＳｉＲ’Ｒ”−
この場合、置換基Ｒ’およびＲ”の一部が、
−遊離基、これらの遊離基は互いに同一または異なるものであり、低級アルキル基またはフェニル基であり、この場合、該アルキル基またはフェニル基は、置換されていてもいなくてもよく、あるいは、式Ｒ3−Ｏ−（ＣＲＨ−ＣＨ2−Ｏ）m−ａｌｋを有する、アルコキシを末端基とするポリ（アルキレンオキシド）基であり、この場合ａｌｋは低級アルキル基、適切にはメチルであり、Ｒは水素または低級アルキルであり、ｍは１〜３０であり、Ｒ3は線状または枝分かれ状のＣ2−Ｃ6アルキレン基である、
−水素またはアルケニル基から形成された、エラストマー中の他のポリマー鎖に対して形成された結合、及び、
−所望により、未反応基、たとえば水素、ビニルまたはビニル末端基アルケニルであり、さらに、
−ｑは１〜３０００である。
【００２７】
「低級アルキル」という用語はここでは、また、エラストマー組成物に関する記載全般において、Ｃ1−Ｃ6アルキル基を表す。
上述の遊離Ｒ’およびＲ”基は適切には低級アルキル基、好ましくはメチルである。
【００２８】
「ポリ（アルキレンオキシド）基」は、前記基が、互いに連続的に結合された少なくとも２つのアルキルエーテル基を含むことを意味する。
好ましい態様によれば、ポリ（アルキレンオキシド）基は、以下の式を有するポリ（アルキレンオキシド）ブロックの形でエラストマー中に存在する：
−（ＣＨ2）yＯ（ＣＲＨＣＨ2Ｏ）m（ＣＨ2）y−、または、
−ＣＨ2ＣＲ1ＨＣＯＯ（ＣＲＨＣＨ2Ｏ）mＣＯＣＲ1ＨＣＨ2−
ただし、Ｒは水素、低級アルキルまたはフェニルであり、
Ｒ1は水素または低級アルキルであり、ｙは２〜６であり、ｍは１〜３０である。
【００２９】
膜が充分な強度を得るようにするために、エラストマー組成物は適切には充填剤、例えばシリカを含有している。
「膜」という用語はフィルムと同じものを意味する。
【００３０】
エラストマー組成物を調製するための方法の概要
好ましい態様によれば、新規エラストマーは、触媒の存在において、ビニル官能性ポリマー成分とハイドライド官能性シロキサン成分とを架橋することにより調製される。
架橋という用語は、ビニル官能性ポリマー成分の炭素−炭素二重結合部との、ハイドライド官能性シロキサン成分の付加反応を意味する。
【００３１】
別の態様によれば、エラストマーは、過酸化物触媒の存在において、ポリマーを架橋することにより調製される。この場合、ビニル基とメチル基とが互いに反応して、炭素−炭素結合を形成する。２つのメチル基と２つのビニル基との間で、架橋が形成されてもよい。
架橋に関して、反応性水素化物と、反応性二重結合とのモル量の比が少なくとも１であるように、成分の量が選択されることが好ましい。
【００３２】
ビニル官能性ポリマー成分は以下のａ）〜ｅ）のいずれかであってよい：
ａ）  式：
Ｒ’−ＳｉＲ’Ｒ”Ｏ（ＳｉＲ’Ｒ”Ｏ）rＳｉＲ’Ｒ”Ｒ’
を有するビニル官能性ポリシロキサン
（式中、Ｒ’およびＲ”が互いに同一であるかまたは異なるものであり、低級アルキル基、またはフェニル基であり、この場合、該アルキル基またはフェニル基は、置換されていてもいなくてもよく、置換基Ｒ’および／またはＲ”の一部は、ビニル基によって置換されており、ｒは１〜２７０００である。）
【００３３】
ｂ）  式：
Ｔ（ＡＢ）xＡＴ      （Ｉ）
を有する、アルケニル末端ポリシロキサン基剤のブロック・コポリマー、
（式中、Ａ＝−（ＳｉＲ’Ｒ”Ｏ）qＳｉＲ’Ｒ”−であり、Ｒ’およびＲ”が互いに同一であるかまたは異なるものであり、低級アルキル基、またはフェニル基であり、この場合、該アルキル基またはフェニル基は、置換されていてもいなくてもよく；
Ｂは式：
−Ｒ3Ｏ（ＣＲＨＣＨ2Ｏ）mＲ4−、または、
−ＣＨ2ＣＲ1ＨＣＯＯ（ＣＲＨＣＨ2Ｏ）mＣＯＣＲ1ＨＣＨ2−
を有するポリ（アルキレンオキシド）であり、
さらにＴは、
Ｒ11Ｏ（ＣＲＨＣＨ2Ｏ）mＲ3−、または、
ＣＨ2＝ＣＨ2ＣＲ1ＣＯＯ（ＣＲＨＣＨ2Ｏ）mＣＯＣＲ1ＨＣＨ2−
であり、
この場合、
Ｒは水素、低級アルキルまたはフェニルであり、Ｒ1は水素または低級アルキルであり、Ｒ3およびＲ4は互いに同一であるかまたは異なるものであり、線状または枝分かれ状のＣ2−Ｃ6アルキレン基であり、Ｒ”は線状または枝分かれ状のＣ2−Ｃ6アルケニル基であり、ｍは１〜３０であり、ｑは１〜３０００であり、ｘは０〜１００である。）
【００３４】
ｃ）  式：
Ｒ’−ＳｉＲ’Ｒ”Ｏ（ＳｉＲ’Ｒ”Ｏ）r（ＳｉＲ’Ｒ”Ｏ）pＳｉＲ’Ｒ”−Ｒ’
を有するビニル官能性ポリシロキサンのランダム・コポリマーまたはブロック・コポリマー、
（式中、第１の反復単位において、Ｒ’およびＲ”が互いに同一であるかまたは異なるものであり、低級アルキル基、またはフェニル基であり、この場合、該アルキル基またはフェニル基は、置換されていてもいなくてもよく、置換基Ｒ’および／またはＲ”の一部は、ビニル基によって置換されており、ｒは１〜２７０００であり、
第２の反復単位において、Ｒ’が低級アルキル基、または、式：
−Ｒ3−Ｏ−（ＣＲＨ−ＣＨ2−Ｏ）m−ａｌｋを有する、アルコキシ末端ポリ（アルキレンオキシド）基であり、ａｌｋは低級アルキル基、適切にはメチルであり、Ｒは水素または低級アルキル基であり、Ｒ3は線状または枝分かれ状のＣ2−Ｃ6アルキレンであり、ｍは１〜３０であり、あるいは、Ｒ’がフェニル基であり、この場合、該アルキル基またはフェニル基は、置換されていてもいなくてもよく、Ｒ”は低級アルキル基またはフェニル基であり、この場合、該アルキル基またはフェニル基は、置換されていてもいなくてもよく、ｐは１〜５０００である。）
【００３５】
ｄ）  式：
Ｒ11−Ｏ−（ＣＲＨＣＨ2Ｏ）m−Ｒ12
を有するα，ω−ジアルケニル・ポリ（アルキレンオキシド）、
（式中、Ｒ11およびＲ12は互いに同一であるかまたは異なる線状または枝分かれ状のＣ2−Ｃ6アルケニル基であり、Ｒは水素または低級アルキルであり、ｍは１〜３０である。）
【００３６】
ｅ）  上述の成分ａ）〜ｄ）のうちの少なくとも２つのブレンド。
ビニル官能性ポリシロキサン・コポリマーの式が上記記述に従って、Ｒ’−ＳｉＲ’Ｒ”Ｏ（ＳｉＲ’Ｒ”Ｏ）r（ＳｉＲ’Ｒ”Ｏ）pＳｉＲ’Ｒ”−Ｒ’である場合、この式が一種の大まかな式であることに留意すべきである。この式において、連続する括弧は互いにいかなる順序で現れてもよい。さらに、ビニル基と、上述のアルコキシ末端ポリ（アルキレンオキシド）基との双方が、全く同一のＳｉ原子には結合していないことが好ましい。
【００３７】
ハイドライド官能性成分は、以下のａ）〜ｃ）のいずれかであってよい：
ａ）  線状、星形、枝分かれ状または環状のハイドライド官能性シロキサン
ｂ）  式：
Ｔ（ＢＡ）xＢＴ      （ＩＩ）
を有する、ハイドライドを末端基とする、シロキサン基剤のブロック・コポリマー。
（式中、Ｔ＝Ｈ−ＳｉＲ’Ｒ”Ｏ（ＳｉＲ’Ｒ”Ｏ）qＳｉＲ’Ｒ”−であり、Ａ＝−ＳｉＲ’Ｒ”Ｏ（ＳｉＲ’Ｒ”Ｏ）qＳｉＲ’Ｒ”−であり、Ｒ’およびＲ”が互いに同一であるかまたは異なるものであり、低級アルキル基、またはフェニル基であり、この場合、該アルキル基またはフェニル基は、置換されていてもいなくてもよく；
Ｂは式：
−Ｒ3−Ｏ（ＣＲＨＣＨ2Ｏ）mＲ4−、または、
−ＣＨ2ＣＲ1ＨＣＯＯ（ＣＲＨＣＨ2Ｏ）mＣＯＣＲ1ＨＣＨ2−
を有するポリ（アルキレンオキシド）であり、
Ｒは水素、低級アルキルまたはフェニルであり、Ｒ1は水素または低級アルキルであり、Ｒ3およびＲ4は互いに同一であるかまたは異なるものであり、線状または枝分かれ状のＣ2−Ｃ6アルキル基であり、ｍは１〜３０であり、ｑは１〜３０００であり、ｘは０〜１００である。）
ｃ）  上述の成分ａ）およびｂ）のブレンド。
【００３８】
一態様によれば、ハイドライド官能性シロキサン・コポリマーは線状であってよい。この場合にはその式は、
Ｒ’−ＳｉＲ’Ｒ”Ｏ（ＳｉＲ’Ｒ”Ｏ）rＳｉＲ’Ｒ”Ｒ’
であり、
Ｒ’およびＲ”は互いに同一であるかまたは異なるものであり、低級アルキル基、またはフェニル基であり、この場合、該アルキル基またはフェニル基は、置換されていてもいなくてもよく、置換基Ｒ’および／またはＲ”の一部は、水素によって置換されており、ｒは１〜２７０００である。
【００３９】
ビニル官能性ポリマー成分は充填剤、適切にはシリカを含有してよい。
架橋に用いられるべき触媒としては、貴金属触媒が適切であり、アルコール、キシレン、ジビニルシロキサンまたは環状ビニルシロキサン中の白金錯体が最も一般的である。特に適切な触媒は、Ｐｔ（０）−ジビニル−テトラメチルジシロキサン錯体である。
【００４０】
２つのエラストマーから形成されるエラストマー組成物は、先ず第１のエラストマーが形成され、次いで第１のエラストマーの存在において架橋することにより、第２のエラストマーが形成されるように調製される。従って第２のエラストマーは第１のエラストマーに侵入することになる。
【００４１】
エラストマーと線状ポリマーとを含むエラストマー組成物は、例えば、ビニル官能性ポリマー成分と、ハイドライド官能性成分と、ビニル基またはハイドライド基を有しないポリマーとをブレンドすることにより調製される。架橋の際には、ビニル官能性ポリマー成分と、ハイドライド官能性成分とはエラストマーを形成するが、しかし、前記官能基を含有しないポリマー成分は、架橋反応に参与することはなく、架橋されていない形でエラストマー内部に残留することになる。
【００４２】
種々異なるタイプの器具
器具は、長期間にわたって、制御された速度で活性剤を送達するのに適したあらゆる器具であってよい。従って器具は、異なる身体部位に制御された速度で有効物質を投与するために、種々多様な形状および形態を成していてよい。本発明は外部および内部薬物送達器具、例えば経皮用パッチ、身体組織に治療上活性な薬剤を放出するためのインプラント、膣内リング、子宮頸部内および子宮内器具を含む。
【００４３】
好ましい実施例によれば、器具は、皮下使用のためのインプラント、膣内リングまたは子宮内器具（ＩＵＤ）である。最も好ましい態様によれば、器具は皮下使用のためのインプラントまたは子宮内器具である。
【００４４】
コアの構成
器具のコアは、任意には他の治療上活性な薬剤と組み合わせて、例えば液体または結晶化された形の活性抗黄体ホルモンから構成することができる。あるいはコアは、製薬上許容可能な賦形剤と混合した状態で、１つまたは複数の活性剤から構成することができる。
コアは、薬物が分散されているエラストマー・マトリックスであることが好ましい。
【００４５】
特に好ましい態様によれば、コアは、少なくとも１つのエラストマーと、所望により架橋されていないポリマーとを含む、シロキサンを基剤とするエラストマー組成物から製造される。エラストマー組成物は、ポリ（アルキレンオキシド）基を含み、ポリ（アルキレンオキシド）基は、ポリシロキサン単位の、アルコキシを末端基とするグラフトとして、またはブロックとして、エラストマーまたはポリマー中に存在し、前記グラフトまたはブロックは、珪素−炭素結合によってポリシロキサン単位に結合している。エラストマー組成物は、これらの形態の混合物であってもよい。
【００４６】
器具、例えばインプラントは、活性剤が分散されているエラストマー・マトリックスから成る単純なコアであってよいが、しかしコアは膜内に収納されるのが好ましい。膜は普通、エラストマーから製造される。
好ましい態様によれば、膜もまた、少なくとも１つのエラストマーと、所望により架橋されていないポリマーとを含む、シロキサンを基剤とするエラストマー組成物から製造される。エラストマー組成物は、ポリ（アルキレンオキシド）基を含み、ポリ（アルキレンオキシド）基は、ポリシロキサン単位の、アルコキシを末端基とするグラフトとして、またはブロックとして、エラストマーまたはポリマー中に存在し、前記グラフトまたはブロックは、珪素−炭素結合によってポリシロキサン単位に結合している。エラストマー組成物は、これらの形態の混合物であってもよい。
【００４７】
別の実施例によれば、膜を標準的なＰＤＭＳ（すなわち、ポリ（アルキレンオキシド）基を含有していないＰＤＭＳ）から製造する一方、マトリックスを上述のエラストマー組成物から製造することができる。あるいは、マトリックスを標準的なＰＤＭＳから製造する一方、膜を上述のエラストマー組成物から製造することもできる。
【００４８】
インプラントの製造
本発明によるインプラントは、標準的な技術に従って製造することができる。治療上活性な薬剤は、ＰＤＭＳのようなコア・マトリックス・ポリマーまたは上で規定したエラストマー組成物を形成する成分と混合され、成型、注型、押出し、または他の適正な方法によって所望の形状に調製される。膜層は、周知の方法に従って、例えば機械的な延伸、膨張または浸漬によってコア上に取り付けることができる。米国特許第3,832,252号、同第3,854,480号および同第4,957,119号の各明細書を参照されたい。インプラントの調製に特に適した方法がフィンランド国特許第97947号に開示されている。この特許は、活性成分を含有する既製ロッドを、外膜によってコーティングする押出し技術を開示している。このようなそれぞれのロッドは例えば、活性成分を有さない別のロッドによって追従される。形成された列は、活性剤を含有しないロッドにおいて切断される。このようにすれば、インプラントの端部を特別にシーリングする必要はなくなる。
【００４９】
子宮内および子宮頸部内器具
子宮内器具はよく知られた技術に従って製造することができる。一般的に使用される好ましい子宮内器具（ＩＵＤ）または子宮頸部内器具は、プラスチック材料、例えばポリエチレンから製造されたＴ字形ボディである。このボディは、２つのウィングを含む横方向部材を一端に有する細長い部材（ステム）から形成されている。器具が子宮内に位置決めされたとき、細長い部材と横方向部材とはＴ字形部分を形成する。この器具には、子宮内に位置しているときに頸管から突出するのに充分な長さの糸が取り付けられている。薬物を放出するＩＵＤは細長い部材の周りに適合された薬物リザーバを有している。この薬物リザーバは好ましくは、活性剤が分散されているエラストマー・マトリックスを含むマトリックスである。このマトリックスは膜内に収納されているのが好ましい。膜は通常、エラストマーから製造されている。
【００５０】
Ｔ字形ボディのステムの周りに適合された薬物リザーバは、上述のようなインプラントとして製造することができる。あるいはマトリックスを先ずステムに取り付け、次いでこのマトリックスを膜によって収納することもできる。
ＩＵＤのマトリックスと、薬物リザーバ膜とは、上述のインプラントと同じエラストマーから製造することができる。
【００５１】
薬物
本発明において有用な抗黄体ホルモン化合物とは、受容体をめぐって少なくとも或る程度までプロゲステロンと競合し、従って、受容体レベルでプロゲステロン効果に対して拮抗作用する化合物のことと解釈されたい。これらの化合物は比較的純粋な抗黄体ホルモン、すなわち他のホルモンの有意な活性を有していない化合物であってよい。これらの化合物はある程度の他のホルモン活性、例えば抗アンドロゲン活性および／または抗グルココルチコイド活性を用いてもよい。本発明の目的には、それ自体ある程度のゲスタゲン活性を取り入れ、かつ固有のゲスタゲン活性を有さない抗黄体ホルモンと、プロゲスチンとの間の中間に位置するＭｃＰｈａｉｌスコアによって特徴付けられる化合物も適している。抗黄体ホルモン特性を有する化合物がいくらかのエストロゲン活性を固有に有していることも知られている。
【００５２】
本発明において有用な抗黄体ホルモンはステロイド由来または非ステロイド由来のものであってよい。
本発明に用い得る抗黄体ホルモンの一例は以下の通りである：
１１ベータ−［（４−（ジメチルアミノ）フェニル］−１７ベータ−ヒドロキシ−１７アルファ−（１−プロピニル）−４，９−エストラジエン−３−オン（ミフェプリストン）
１１ベータ−［（４−（ジメチルアミノ）フェニル］−１７ベータ−ヒドロキシ−１７アルファ−（１−プロピニル）−１８−ホモエストラ−４，９−ジエン−３−オン
１１ベータ−［（４−（ジメチルアミノ）フェニル］−１７ベータ−ヒドロキシ−１７アルファ−（１−プロピニル）−１７ａ−ホモエストラ−４，９，１６−トリエン−３−オン
および、米国特許第4,386,085号、同第4,447,424号、同第4,519,946号、同第4,634,695号の各明細書に記載されたその他の相応する化合物；
【００５３】
１１ベータ−［（４−（ジメチルアミノ）フェニル］−１７アルファ−ヒドロキシ−１７ベータ−（３−ヒドロキシプロピル）−１３α−メチル−エストラ−４，９−ジエン−３−オン（オナプリストン）
および、米国特許第4,780,461号およびヨーロッパＥＰ第129499号の各明細書に記載されたその他の化合物；
【００５４】
（Ｚ）−１１ベータ−［（４−（ジメチルアミノ）フェニル］−１７ベータ−ヒドロキシ−１７アルファ−（３−ヒドロキシ−１−プロペニル）エストラ−４，９−ジエン−３−オン（リロプリストン）
および、米国特許第4,609,651号明細書に記載されたその他の化合物；
【００５５】
１１ベータ−（４−アセチルフェニル）−１７ベータ−ヒドロキシ−１７アルファ−（１−プロピニル）エストラ−４，９−ジエン−３−オン、
（Ｚ）−１１ベータ−（４−アセチルフェニル）−１７ベータ−ヒドロキシ−１７アルファ−（３−ヒドロキシ−１−プロペニル）エストラ−４，９−ジエン−３−オン
および、米国特許第5,089,635号およびＥＰ特許第190759号の各明細書に記載されたその他の化合物；
【００５６】
１１ベータ−（４−メトキシフェニル）−１７ベータ−ヒドロキシ−１７アルファ−エチニル−４，９−エストラジエン−３−オン、
および、「Steroids」 37 (1981)、第361〜382頁に記載されたその他の化合物；
（Ｚ）−１１ベータ−［（４−ジメチルアミノ）フェニル）］−１７ベータ−ヒドロキシ−１７アルファ−（３−ヒドロキシ−１−プロペニル）エストル−４−エン−３−オン
および、ヨーロッパＥＰ第404283号および米国特許第5,728,689号の各明細書に記載されたその他の化合物、ならびに、例えば米国特許第5,843,933号および同第5,843,931号の各明細書に開示された１１ベータ−アリール−エストレン誘導体；
【００５７】
４−［１７β−メトキシ−１７α−（メトキシメチル）−３−オキソエストラ−４，９−ジエン−１１β−イル］ベンズアルデヒド−１−（Ｅ）−オキシム、
４−［１７β−ヒドロキシ−１７α−（メトキシメチル）−３−オキソエストラ−４，９−ジエン−１１β−イル］ベンズアルデヒド−１−（Ｅ）−オキシム
および、米国特許第5,693,628号およびＥＰ第648778号の各明細書に記載されたその他の化合物；
【００５８】
４−［１７β−メトキシ−１７α−（メトキシメチル）−３−オキソエストラ−４，９−ジエン−１１β−イル］ベンズアルデヒド−１−（Ｅ）−［Ｏ−（エチルアミノ）カルボニル］オキシム、
４−［１７β−メトキシ−１７α−（メトキシメチル）−３−オキソエストラ−４，９−ジエン−１１β−イル］ベンズアルデヒド−１−（Ｅ）−［Ｏ−（エトキシ）カルボニル］オキシム、
および、米国特許第5,576,310号およびＥＰ第648779号の各明細書に記載されたその他の化合物；
【００５９】
４−［１７β−メトキシ−１７α−（メトキシメチル）−３−オキソエストラ−４，９−ジエン−１１β−イル］ベンズアルデヒド−１−（Ｅ）−［Ｏ−（エチルチオ）カルボニル］オキシム、
４−［１７β−メトキシ−１７α−（エトキシメチル）−３−オキソエストラ−４，９−ジエン−１１β−イル］ベンズアルデヒド−１−（Ｅ）−［Ｏ−（エチルチオ）カルボニル］オキシム、
４−［１７β−ヒドロキシ−１７α−（メトキシメチル）−３−オキソエストラ−４，９−ジエン−１１β−イル］ベンズアルデヒド−１−（Ｅ）−［Ｏ−（ｎ−プロピルチオ）カルボニル］オキシム、
および、ドイツ国ＤＥ19809845号明細書および国際公開第99/45023号パンフレットに記載されたその他の化合物；
【００６０】
（Ｚ）−６’−（４−シアノフェニル）−９，１１α−ジヒドロ−１７ベータ−ヒドロキシ−１７α−［４−（１−オキソ−３−メチルブトキシ）−１−ブテニル］４’Ｈ−ナフト［３’，２’，１’；１０，９，１１］エストル−４−エン−３−オン、
（Ｚ）−６’−（４−シアノフェニル）−９，１１α−ジヒドロ−１７ベータ−ヒドロキシ−１７α−［３−（１−オキソ−３−メチルブトキシ）−１−プロペニル］４’Ｈ−ナフト［３’，２’，１’；１０，９，１１］エストラ−４，１５−ジエン−３−オン、
および、ドイツ国ＤＥ第19652408号明細書および国際公開第98/24803号パンフレット、ならびに、ドイツ国ＤＥ第4434488号、同第4216003号、同第4216004号の各明細書に記載されたその他の化合物；
【００６１】
（Ｚ）−６’−（４−シアノフェニル）−９，１１α−ジヒドロ−１７ベータ−ヒドロキシ−１７α−（３−ヒドロキシ−１−プロペニル）−４’Ｈ−ナフト［３’，２’，１’；１０，９，１１］エストラ−４，１５−ジエン−３−オン、
（Ｚ）−６’−（３−ピリジニル）−９，１１α−ジヒドロ−１７ベータ−ヒドロキシ−１７α−（３−ヒドロキシ−１−プロペニル）−４’Ｈ−ナフト［３’，２’，１’；１０，９，１１］エストラ−４，１５−ジエン−３−オン、
１１β−（４−アセチルフェニル）−１７β−ヒドロキシ−１７α−（１，１，２，２，２−ペンタフルオロエチル）エストラ−４，９−ジエン−３−オン、
６’−（アセチルオキシ）−９，１１α−ジヒドロ−１７β−ヒドロキシ−１７α−（１，１，２，２，２−ペンタフルオロエチル）−４’Ｈ−ナフト［３’，２’，１’；１０，９，１１］エストル−４−エン−３−オン、
９，１１α−ジヒドロ−１７β−ヒドロキシ−６’−（ヒドロキシメチル）−１７α−（１，１，２，２，２−ペンタフルオロエチル）−４’Ｈ−ナフト［３’，２’，１’；１０，９，１１］エストル−４−エン−３−オン、
および、国際公開第98/34947号パンフレットに記載されたその他の化合物；
【００６２】
１１ベータ−（４−アセチルフェニル）−１９，２４−ジノル−１７，２３−エポキシ−１７アルファ−コラ−４，９，２０−トリエン−３−オン
１１ベータ−（４−メトキシフェニル）−１９，２４−ジノル−１７，２３−エポキシ−１７アルファ−コラ−４，９，２０−トリエン−３−オン
および米国特許第5,292,878号明細書に記載された他の化合物；
【００６３】
（Ｚ）−１１ベータ，１９−［４−（３−ピリジニル）−ｏ−フェニレン）−１７ベータ−ヒドロキシ−１７α−［３−ヒドロキシ−１−プロペニル］−４−アンドロステン−３−オン、
（Ｚ）−１１ベータ，１９−［４−（４−シアノフェニル）−ｏ−フェニレン）］−１７ベータ−ヒドロキシ−１７α−［３−ヒドロキシ−１−プロペニル］−４−アンドロステン−３−オン、
および、国際公開第93/23020号パンフレットおよび米国特許第5,439,913号明細書に記載されたその他の化合物；
【００６４】
１１ベータ−［４−（１−メチルエテニル）フェニル］−１７α−ヒドロキシ−１７ベータ−（３−ヒドロキシプロピル）−１３α−エストラ−４，９−ジエン−３−オン
１１ベータ−［４−（３−フラニル）フェニル］−１７α−ヒドロキシ−１７ベータ−（３−ヒドロキシプロピル）−１３α−エストラ−４，９−ジエン−３−オン
およびＥＰ第349481号および米国特許第5,446,036号明細書に記載された他の化合物；
【００６５】
４’，５’−ジヒドロ−１１ベータ−［４−（ジメチルアミノ）フェニル］−６ベータ−メチルスピロ［エストラ−４，９−ジエン−１７ベータ，２’（３’Ｈ）−フラン］−３−オン、
４’，５’−ジヒドロ−１１ベータ−［４−（ジメチルアミノ）フェニル］−７ベータ−メチルスピロ［エストラ−４，９−ジエン−１７ベータ，２’（３’Ｈ）−フラン］−３−オン、
および米国特許第4,921,845号明細書およびＥＰ第321010号に記載された他の化合物；
【００６６】
４−ベータ，１７α−ジメチル−１７ベータ−ヒドロキシ−３−オキソ−４α，５−エポキシ−５α−アンドロスタン−２α−カルボニトリル
７α−［９−（４，４，５，５，５−ペンタフルオロペンチル）スルフィニル］ノニル］エストラ−１，３，５（１０）−トリエン−３，１７ベータ−ジオール
【００６７】
付加的な薬物例は以下の通りである：
例えば、米国特許第4,829,060号、同第4,814,327号および同第5,089,488号の各明細書に開示された１１−ベータ−アリール−エストラジエン；
例えば、米国特許第5,739,125号、同第5,407,928号および同第5,273,971号の各明細書に開示された１１−ベータ−アリール−４，９−ゴナジエンおよび１１−ベータ−アリール−１３−アルキル−４，９−ゴナジエン；
例えばＥＰ第289073号明細書に開示された１１−ベータ−アリール−６−アルキル（またはアルケニルまたはアルキニル）ステロイド；
【００６８】
例えば、米国特許第5,093,507号明細書に開示された１０ベータ、１１ベータ架橋ステロイド；
例えば、米国特許第5,244,886号およびＥＰ第277676号明細書に開示された、１１ベータ−アリール−１４ベータ−ステロイド；
例えば、米国特許第5,095,129号、同第5,446,178号、同第5,478,956号、同第5,232,915号、ＥＰ第559690号、および同第283428号の各明細書に開示された１９，１１ベータ架橋ステロイド；
【００６９】
非ステロイド化合物の例としては、次のものを挙げることができる：
１−アリールスルホニル、アリールカルボニルおよび１−アリールホスホニル−３−フェニル−１，４，５，６−テトラヒドロピリダジン、例えば
３−（４−クロロ−３−トリフルオロメチルフェニル）−１−（４−ヨードベンゼンスルホニル）−１，４，５，６−テトラヒドロピリダジン；（Ｒ，Ｓ）３−（４−クロロ−３−トリフルオロメチルフェニル）−１−（４−ヨードベンゼンスルホニル）−６−メチル−１，４，５，６−テトラヒドロピリダジン；
３−（３，４−ジクロロフェニル）−１−（３，５−ジクロロベンゾイル）−１，４，５，６−テトラヒドロピリダジン；
３−（３，４−ジクロロフェニル）−１−（２，５−ジクロロベンゼンスルホニル）−１，４，５，６−テトラヒドロピリダジン；
および米国特許第5684151号明細書に記載されたその他の化合物；
【００７０】
１−アリールスルホニル、アリールカルボニルおよびアリールチオカルボニルピリダジノ誘導体、例えば、
７，８−ジブロモ−３，４−ジアゾ−１，２，３，１０，１０ａ−ヘキサヒドロ−３−（４−ヨードベンゼンスルホニル）−フェナントレン、
７−クロロ−３，４−ジアゾ−１，２，３，９，１０，１０ａ−ヘキサヒドロ−３−（２，５−ジクロロベンゼンスルホニル）−フェナントレン、
および米国特許第5,753,655号明細書に記載されたその他の化合物；
【００７１】
ステロイド受容体のモジュレータ（すなわちアゴニストおよびアンタゴニスト）である非ステロイド化合物、例えば、
１，２−ジヒドロ−［１，２−ｇ］キノリン誘導体
１，２−ジヒドロ−クロメノ−［３，４ｆ］キノリン誘導体
および米国特許第5688808号、同第5,693,646号、同第5,693,647号、同第5,696,127号、同第5,696,130号および同第5,696,133号の各明細書に記載された化合物。
【００７２】
最も好ましい化合物は上の名称によって明示した化合物である。
抗黄体ホルモン特性を有する化合物によって治療されるべき典型的な疾患または状態：
国際公開第98/34947号パンフレットの式Ｉの化合物は、競合プロゲステロン・アンタゴニストである。このようなアンタゴニストは、プロゲステロンがその受容体に結合するのを阻止する。同時に、他の内分泌に関わる副作用、例えばアンドロゲン、エストロゲンまたは抗グルココルチコイド活性は存在しないかまたは最小限にしか存在しない。これらの化合物は、避妊、ホルモンの不規則状態の治療、月経の開始および分娩の開始のために使用することができる。更なる適応症には、ホルモン補充治療（国際公開第94/18983号パンフレット）、月経困難症に伴う痛みの治療、子宮内膜症（ヨーロッパ特許出願公開第0266303号明細書）ならびに筋腫の治療がある。
【００７３】
本発明に記載した化合物は、ホルモン依存性癌の治療にも適している。さらに、他の活性物質、例えば抗エストロゲンと組み合わせて、本発明に記載した化合物を、ホルモン依存性腫瘍の治療（ヨーロッパ特許出願公開第0310542号明細書）および避妊（国際公開第96/19997号パンフレット）に使用することができる。本発明の範囲を限定することなしに、抗エストロゲンは、例えば、タモキシフェン、ＩＣＩ 182.780、PCT/EP97/04517号に記載された抗エストロゲン、アロマターゼ阻害薬、例えば、ファドロゾール、フォルメスタン、レトロゾール、アナストロゾールまたはアタメスタン、または抗エストロゲン特性を有するその他の治療上活性な物質であってよい。
【００７４】
骨粗鬆症の予防および／または治療にも、多数の抗黄体ホルモン化合物が有用である。
卵巣エストロゲンに依存する状態、例えば子宮内膜症、子宮平滑筋腫、ＰＭＳ（月経前症候群）またはＤＵＢ（不正子宮出血）を治療するのに、例えば、ゴナドトロピン放出ホルモン類似物と組み合わせた抗黄体ホルモンを使用することができる。これは、ＧｎＲＨ類似物を単独で用いた場合（米国特許第5,681,817号明細書）と同様に骨密度の急速な損失を伴わない方法である。子宮内膜症、月経困難症およびホルモン依存性腫瘍の治療には、プロゲステロン合成阻害剤と組み合わせた抗黄体ホルモンが適している（例えば米国特許第5,795,881号明細書）。エストロゲンと組み合わせた抗黄体ホルモンは、女性のホルモン補充治療に有用である。
【００７５】
他のホルモン、プロゲスチン、メソプロゲスチン、またはその他の治療上活性な化合物、例えば、フルタミド、ヒドロキシ−フルタミド、プロスタグランジン、グルココルチコイドなどと組み合わせて、抗黄体ホルモンを使用することもできる。
抗黄体ホルモン化合物の所要の用量はこの技術分野において開示されている。適正な用量範囲は、治療されるべき特定の状態、状態の重症度、治療期間、投与ルートおよび採用される特定の化合物に応じて変化することになる。
【００７６】
例として次のものを挙げることができる：
−  避妊、閉経、子宮内膜症、乳癌、周期同調、妊娠中絶、分娩誘発または骨粗鬆症、主に避妊、子宮内膜症および骨粗鬆症のための米国特許第5,753,655号明細書の化合物：１〜５００ｍｇ／ｋｇ、好ましくは１０〜１００ｍｇ／ｋｇ／日
−  ミフェプリストン（一日に０．０５〜１０ｍｇ／ｋｇ、好ましくは０．５〜５．０ｍｇ／ｋｇ）
−  排卵を妨げることのない受精コントロールのための米国特許第5,516,769号明細書の化合物：経口剤、デポ剤、０．０１〜１ｍｇ、０．０５〜０．５ｍｇ  −  避妊（子宮内膜腺の形成および上皮の成長を阻害することにより、受精卵の子宮内の着床が不可能になると考えられるものであり、排卵阻害用量およびや流産誘発用量よりも少ない）のための米国特許第5,439,913号の化合物：一日当り０．２５〜５０ｍｇの用量／インプラント、膣リング。
【００７７】
規定の薬物および投与経路に対応する、治療されるべき規定の状態に対するｉｎ  ｖｉｖｏでの薬物の望ましい一日投与量は、特にマトリックスまたは膜またはその両方のエラストマー組成物を、この組成物がポリ（アルキレンオキシド）基の適正量を含有するように変えることにより、本発明による器具を用いて達成することができる。器具におけるこのような基の濃度が上昇するにつれて、薬物浸透速度も上昇する。エラストマー中のポリ（アルキレンオキシド）基の量に加えて、器具のサイズおよび形のような他のパラメータ、薬物配合率なども前記器具から放出される一日の用量に影響を与えることになる。組み合わせ毎に最適なパラメータを見出すためには、多少の、ただし過度ではない実験が必要となる。以下に開示した例は、このような実験のための必要な手引きを提供する。
【００７８】
以下に本発明を、例を用いてさらに詳細に説明する。
実験の項
例１〜１０で、種々異なるエラストマー組成物から製造された膜の調製について説明する。
種々異なるタイプ（Ａ〜Ｊ）のエラストマー組成物を調製した。多くの組成タイプのうち、ＰＥＯ量に関して互いに異なる、種々異なる組成物を調製した。種々異なる組成物に相当するエラストマー膜を、種々多様な薬物の浸透速度に関してテストした。
【００７９】
調製されたエラストマー組成物
後述するエラストマ組成物Ａ−Ｈにおいて、架橋するため、すなわち網状構造を製造するために、ビニル基とシリルハイドライド基との間の付加反応を用いた。架橋剤として働くハイドライド官能性シロキサンポリマーは、少なくとも２つのＳｉ−Ｈ基を含有した。これらのＳｉ−Ｈ基は架橋されるべきポリマーの炭素−炭素二重結合と反応した。架橋のための触媒として過酸化物を用いることにより、エラストマー組成物ＩおよびＪから形成される膜を調製した。この場合、ビニル基またはメチル基が反応して、炭素−炭素結合を形成した。組成タイプＡ，Ｄ，ＦおよびＨを除いた全ての組成タイプの場合、先ず基礎ポリマーブレンド物を調製した。この場合、全てのビニル含有ポリマーおよび充填剤、または、充填剤を含有するビニル含有ポリマーを一緒に混合した。使用した充填剤はシリカであった。組成タイプＡ，Ｄ、ＦおよびＨは、それぞれ唯１つのビニル含有ポリマーしか有しておらず、従ってそれ自体が基礎ポリマーであった。ポリマー・ブレンド物を、部分ＩおよびＩＩに分けた。部分Ｉには触媒を添加し、部分ＩＩには架橋剤および阻害剤を添加した。架橋直前に部分ＩおよびＩＩを組み合わせた。得られたブレンド物を、阻害剤の分解温度よりも高く、かつ所望の率で架橋反応が行われる温度で架橋した。
【００８０】
１つのステップで直接的に組成物からブレンドを製造することもできる。この場合、以下の順序で成分を添加することができる：ビニル含有ポリマー、阻害剤、触媒および架橋剤。
以下の表に、種々異なる組成タイプを含むエラストマー膜と、これらの膜の初期成分を記載する。
【００８１】
【表１】
0004895150.tif 000002
【００８２】
例１
組成タイプＡから調製したエラストマー膜
エラストマー膜の調製に使用した成分
−  α，ω−ジビニルエーテルＰＥＯ−ＰＤＭＳブロック・コポリマー、この場合ＰＥＯの量は２７．０質量％であり、ビニル含有率は０．１８６ミリモルｌ／ｇであった。
−  白金触媒Ｓｉｌｏｐｒｅｎ  Ｕ  Ｋａｔａｌｙｓａｔｏｒｅｎ  Ｐｔ−Ｄ(Bayer AG)、この触媒は、ビニル含有シロキサン・マトリックス中に白金−シロキサン錯体を有していた。白金含有率は、１質量％であり、ビニル含有率は０．５ミリモル／ｇであった。
−  ７．１ミリモル／ｇのＳｉ−Ｈ含有率、２８００ｇ／モルのモル質量および１：１のＤＭＳ基：ＨＭＳ基の比を有する架橋剤、α，ω−ジ（トリメチルシリル）ジメチルシロキサン−ヒドロメチルシロキサン（ＤＭＳ−ＨＭＳ）コポリマー、Ｓｉｌｏｐｒｅｎ  Ｕ  Ｖｅｒｎｅｔｚｅｒ  ７３０(Bayer AG)。
＋４０℃の分解温度を有する阻害剤、１−エチニル−１−シクロヘキサノール（ＥＴＣＨ，Aldrich）。
【００８３】
初期成分として使用するＰＥＯ−（ＰＤＭＳ−ＰＥＯ）nを以下のように調製した：
２６８ｇ／モルのモル質量を有する５０ｇの無水α，ω−ジビニルエーテルポリ（エチレンオキシド）（ＰＥＯＤＩＶＩ）を、三口フラスコ内に秤量供給した。さらに、１２９．８７ｇのα，ω−ビス（ジメチルシリルハイドライド）ポリ（ジメチルシロキサン）（ＰＤＭＳＤＩＨ、Ｍn＝７１７ｇ／モル）と、３０質量％の、蒸留によって乾燥したトルエンとを同じ容器に秤量供給した。ビニル基が反応中、過剰に（３モル％）存在するので、最終製品中において、両端でビニル基が得られた。このことは引き続いて行われる架橋にとって重要である。反応溶液を、磁気攪拌プレートを介して２００ｒｐｍで攪拌し、乾燥酸素を溶液に通すことにより、触媒の不活性化を防止した。反応溶液を５０℃に加熱し、次いで、隔壁を通して溶液中に、触媒（Ｐｔ（０）ジビニル−テトラメチルジシロキサン錯体）を添加した。白金の量は反応体量から計算して、３０ｐｐｍであった。次いで、反応が完成する（２１３０ｃｍ-1におけるＳｉ−Ｈピークのロス）まで、ＩＲによって、重合を監視した。完成までには約４時間かかった。重合後、温度を６５℃に上昇させ、１時間５ミリバールに圧力を低下させることにより、溶液からトルエンを蒸留除去した。
【００８４】
エラストマーの調製において、２つのブレンド、すなわち部分ＩおよびＩＩを先ず調製した。部分ＩはＰＥＯ−（ＰＤＭＳ−ＰＥＯ）nと、白金触媒とを含有した。部分ＩＩはＰＥＯ−（ＰＤＭＳ−ＰＥＯ）nと、架橋剤と、阻害剤とを含有した。部分ＩおよびＩＩを、架橋直前に混合することによって組み合わせた。
【００８５】
架橋されるべき最終ブレンド中のこの組成例における成分の量は次の通りである：
−  ９４．８７質量％の基礎ポリマーＰＥＯ−（ＰＤＭＳ−ＰＥＯ）n
−  ０．１質量％の白金触媒
−  ５．００質量％の架橋剤
−  ０．０３％質量％の阻害剤
チャンバ・ミキサを使用して部分Ｉを調製した。５．４８９ｇの基礎ポリマーと０．０１１ｇの白金触媒とを混合チャンバ内に秤量供給した。ブレンドが均質になるまで、成分を攪拌した。
【００８６】
部分ＩＩと混合する前に、架橋剤と阻害剤とを組み合わせた。０．０５９ｇのＥＴＣＨと、９．９４１ｇのＳｉｌｏｐｒｅｎ  Ｕ  Ｖｅｒｎｅｔｚｅｒ  ７３０とをガラス容器内に秤量供給し、ＥＴＣＨが完全に架橋剤中に溶解するまで、＋３７℃の水浴内でこの混合物を攪拌することにより、架橋剤と阻害剤との混合物を調製した。混合物中の阻害剤の量は０．５９質量％であった。
【００８７】
チャンバ・ミキサを使用して、部分ＩＩを調製した。チャンバ・ミキサの外面を水循環によって室温よりも下の点に冷却し、これにより、摩擦による温度上昇が、阻害剤の分解温度にまで温度を上昇させることはなかった。４．９４７ｇのＰＥＯ−ＰＤＭＳブロック・コポリマーと、０．５５３ｇの、架橋剤と阻害剤との混合物とを、混合チャンバ内に秤量供給した。ブレンドが均質になるまで成分を攪拌した。
【００８８】
チャンバミキサの混合チャンバ内に５ｇの部分Ｉと５ｇの部分ＩＩとを添加することによって、架橋直前に部分Ｉと部分ＩＩとを組み合わせた。ブレンドが均質になるまで、成分を攪拌した。ブレンドを回収して真空内に吸い込むことにより、気泡を除去した。２ｇのブレンドを含む４つのバッチを秤量し、ホットプレス内で逐次架橋した。
【００８９】
秤量したブレンドを、０．４ｍｍの厚さと８ｃｍの内径とを有する円形金属型の中心で、２つのＦＥＰ離型膜の間に配置した。ブレンドを型とＦＥＰ膜と一緒に、ホットプレスの圧縮表面相互間に配置した。これらの圧縮表面は予め＋１１５℃に加熱されていた。これらの表面を押し合わせ、２００バールの圧力で５分間加圧し続けた。圧力を緩め、膜を室温で２４時間放置した。２２ｍｍの直径を有する円形テスト片をパンチャーにより膜から切り抜いた。
【００９０】
例２
組成タイプＢから調製したエラストマー膜
エラストマー膜の調製に使用する成分
−  ブロック・コポリマー合成物中のＰＥＯＤＩＶＩの比率を増大することにより、ＰＥＯの量を２８．０質量％に増大し、ビニル含有率を０．２４ミリモル／ｇに増大した以外は、ＰＥＯ−（ＰＤＭＳ−ＰＥＯ）nは例１と同じであった。
−  触媒、架橋剤および阻害剤は例１と同じであった。
【００９１】
充填剤を含有するシロキサンポリマーは、シリカ充填剤を含有してＭn＝４００，０００ｇ／モルのモル質量を有するジメチルシロキサン−ビニルメチルシロキサン（ＤＭＳ−ＶＭＳ）コポリマーであった。ブレンドのビニル含有率は０．０１１ミリモル／ｇであった。ポリマー中に３６質量％のシリカを混合し、ブレンド中１２質量％の量で存在するα，ω−ビス（ジメチルヒドロキシシリル）−ポリ（ジメチルシロキサン）（Ｍ＝５２０ｇ／モル）で、シリカを表面処理した。
【００９２】
この組成例における成分の量は次の通りである：
−  ３２．８質量％のＰＥＯ（−ＰＤＭＳ−ＰＥＯ）n
−  シリカ充填剤を含有する、６０．９質量％のＤＭＳ−ＶＭＳコポリマー
−  ０．１質量％の白金触媒
−  ６．１９質量％の架橋剤
−  ０．０３％質量％の阻害剤
【００９３】
先ずチャンバ・ミキサ内で基礎ポリマー・ブレンドを調製した。４．２ｇのＰＥＯ−（ＰＤＭＳ−ＰＥＯ）nブロック・コポリマーと、シリカ充填剤を含有する７．８ｇのＤＭＳ−ＶＭＳコポリマーとを混合チャンバ内に秤量供給した。ブレンドが均質になるまで、成分を攪拌した。
部分Ｉを例１におけるように調製した。
【００９４】
部分ＩＩと混合する前に、例１におけるように、架橋剤と阻害剤との組み合わせを行った。ただしこの例では、ＥＴＣＨを０．０４８ｇの量で、Ｓｉｌｏｐｒｅｎ  Ｕ  Ｖｅｒｎｅｔｚｅｒ  ７３０を９．９５２ｇの量で秤量した。ブレンド中の阻害剤の量は０．４８質量％であった。
例１の場合と同様に部分ＩＩを調製した。ただしこの例では、原ポリマー・ブレンドを４．８１６ｇの量で、架橋剤と阻害剤との混合物を０．６８４ｇの量で秤量供給した。
部分ＩおよびＩＩを例１の場合と同様に組み合わせた。２．１ｇのブレンドを含む４つのバッチを秤量し、例１と同様にホットプレス内で逐次架橋した。
【００９５】
例３
組成タイプＣから調製したエラストマー膜
エラストマー膜の調製に使用する成分
−  ＰＥＯ−（ＰＤＭＳ−ＰＥＯ）nは例２と同じであった。触媒および阻害剤は例１および２と同じであった。
−  シリカ充填剤を含有するジメチルシロキサン−ビニルメチルシロキサン（ＤＭＳ−ＶＭＳ）コポリマーは例２と同じであった。
−  使用した架橋剤は、０．２６ミリモル／ｇのＳｉ−Ｈ含有率を有するＰＤＭＳ−（−ＰＥＯ−ＰＤＭＳ）nコポリマーであり、このコポリマー中のＰＥＯ量は２３．６質量％であった。
【００９６】
前記架橋剤を以下の通り調製した：
２４６．３ｇ／モルのモル質量を有する４０ｇの無水α，ω−ジビニルエーテルポリ（エチレンオキシド）（ＰＥＯＤＩＶＩ）を、三口フラスコ内に秤量供給した。さらに、１２９．４ｇのα，ω−ビス（ジメチルシリルハイドライド）ポリ（ジメチルシロキサン）（ＰＤＭＳＤＩＨ、Ｍn＝７１７ｇ／モル）と、３０質量％の、蒸留によって乾燥したトルエンとを同じ容器に秤量供給した。ジメチルシリルハイドライド基が反応中、過剰に（１０モル％）存在するので、最終製品中において、両端でジメチルシリルハイドライド基が得られた。反応溶液を、磁気攪拌プレートを介して２００ｒｐｍで攪拌し、乾燥酸素を溶液に通すことにより、触媒の不活性化を防止した。反応溶液を５０℃に加熱し、次いで、隔壁を通して溶液中に、触媒（Ｐｔ（０）ジビニル−テトラメチルジシロキサン錯体）を添加した。白金の量は反応体の量から計算して、３０ｐｐｍであった。次いで、反応が完成する（１６００ｃｍ-1におけるビニルピークのロス）まで、ＩＲによって、重合を監視した。完成までには約４時間かかった。重合後、温度を６５℃に上昇させ、１時間５ミリバールに圧力を低下させることにより、溶液からトルエンを蒸留除去した。
【００９７】
この組成例における成分の量は次の通りである：
−  １．１０質量％のＰＥＯ（−ＰＤＭＳ−ＰＥＯ）n
−  シリカ充填剤を含有する、８５．５０質量％のＤＭＳ−ＶＭＳコポリマー  −  ０．１０質量％の白金触媒
−  １３．２７質量％の架橋剤、α，ω−ビス−（ジメチルシリルハイドライド）ＰＥＯ−ＰＤＭＳ
−  ０．０３％質量％の阻害剤
【００９８】
先ずチャンバ・ミキサ内で基礎ポリマー・ブレンドを調製した。０．１５ｇのα，ω−ジビニルエーテルＰＥＯ−ＰＤＭＳブロック・コポリマーと、シリカ充填剤を含有する１１．８５ｇのＤＭＳ−ＶＭＳコポリマーとを混合チャンバ内に秤量供給した。ブレンドが均質になるまで、成分を攪拌した。
部分Ｉを例１におけるように調製した。
【００９９】
部分ＩＩと混合する前に、例１におけるように、架橋剤と阻害剤との組み合わせを行った。ただしこの例では、ＥＴＣＨを０．０２２ｇの量で、また、Ｖｅｒｎｅｔｚｅｒ  ７３０の代わりにＰＤＭＳ−（ＰＥＯ−ＰＤＭＳ）nブロック・コポリマーを９．９７８ｇの量で秤量供給した。ブレンド中の阻害剤の量は０．２２質量％であった。
【０１００】
例１の場合と同様に部分ＩＩを調製した。ただしこの例では、基礎ポリマー・ブレンドを４．０４ｇの量で、架橋剤と阻害剤との混合物を１．４６ｇの量で秤量供給した。
部分ＩおよびＩＩを例１の場合と同様に組み合わせた。２．１ｇのブレンドを含む４つのバッチを秤量し、例１と同様にホットプレス内で逐次架橋した。
【０１０１】
例４
組成タイプＤから調製したエラストマー膜
エラストマー膜の調製に使用する成分
−  α，ω−ジビニルエーテルポリ（エチレンオキシド）（ＰＥＯＤＩＶＩ）（ポリエチレングリコールジビニルエーテル、Aldrich、Ｍn＝２４０ｇ／モル）。滴定によって得られるビニル量は７．４ミリモル／ｇであった。
−  触媒Ｇｅｌｅｓｔ  ＳＩＰ  ６８３１．０、キシレン中の白金−シロキサン錯体、白金含有率２．２５質量％
−  架橋剤および阻害剤は例１の場合と同じであった。
【０１０２】
この組成例における成分の量は次の通りである：
−  ５２．２３１質量％のＰＥＯＤＩＶＩ
−  ０．０４５質量％の白金触媒
−  ４７．６９４質量％の架橋剤
−  ０．０３０％質量％の阻害剤
【０１０３】
先ず例１におけるように、架橋剤と阻害剤との混合物を調製した。ただしこの例では、阻害剤を０．００６３ｇの量で、架橋剤を９．９９３７ｇの量で秤量供給した。混合物中の阻害剤の量は０．０６３質量％であった。
５．２２３１ｇのＰＥＯＤＩＶＩと０．００４５ｇの白金触媒とをガラス容器内で一緒に混合した。この中に、架橋剤と阻害剤との４．７７２ｇの混合物を混合した。
ＦＥＰ膜を底部に有する直径５ｃｍの平底アルミニウム型内に０．８ｇのブレンドの８つのバッチを秤量供給した。これらの型を１００ミリバール真空下に＋１１５℃で１５分間置いた。
【０１０４】
例５
組成タイプＥから調製したエラストマー膜
エラストマー膜の調製に使用する成分
−  例４と同じＰＥＯＤＩＶＩ
−  例２と同じＤＭＳ−ＶＭＳコポリマー
触媒、架橋剤および阻害剤は例１の場合と同じであった。
【０１０５】
この組成例における成分の量は次の通りである：
−  １１．３７質量％のＰＥＯＤＩＶＩ
−  ６４．４６質量％のＤＭＳ−ＶＭＳコポリマー
−  ０．１質量％の白金触媒
−  ２４．０３質量％の架橋剤
−  ０．０３％質量％の阻害剤
【０１０６】
先ず例１におけるように、架橋剤と阻害剤との混合物を調製した。ただしこの例では、阻害剤を０．０１２５ｇの量で、架橋剤を９．９８７５ｇの量で秤量供給した。混合物中の阻害剤の量は０．１２５質量％であった。
１．１３８ｇのＰＥＯＤＩＶＩと６．４４６ｇのＤＭＳ−ＶＭＳコポリマーとをチャンバ・ミキサ内で一緒に混合した。０．０１ｇの白金触媒を添加し、ブレンドを均質になるまで攪拌した。架橋剤と阻害剤との２．４０６ｇの混合物を添加し、このブレンドを均質になるまで攪拌した。
２．１ｇのブレンドを含む４つのバッチを秤量し、例１と同様にホットプレス内で逐次架橋した。
【０１０７】
例６
組成タイプＦから調製したエラストマー膜
エラストマー膜の調製に使用する成分
−  ０．０７４３ミリモル／ｇのビニル濃度と、１．２８質量％のＰＥＯ含有率とを有するＰＤＭＳ−ＰＥＯグラフト・コポリマー
−  触媒、架橋剤および阻害剤は組成物Ａの場合と同じであった。
【０１０８】
使用したＰＤＭＳ−ＰＥＯグラフト・コポリマーを以下のように調製した：
６００ｇのオクタメチルシクロテトラシロキサン（Ｄ4）、９．２８ｇのポリ（ジメチルシロキサン）−ポリ（エチレンオキシド）グラフト・コポリマー（８０質量％のＰＥＯを含有するＧｅｌｅｓｔ，ＤＢＥ−８２１）、６．１８ｇのジメチルビニルシリル末端ブロックＰＤＭＳ（末端ブロッカー、Ｂａｙｅｒ  Ｓｉｌｏｐｒｅｎ  Ｕ２）、および３．１ｇのテトラメチルテトラビニルシクロテトラシロキサンを秤量した。反応器を窒化させ、秤量した化学薬品を注ぎ込み、さらに攪拌を開始した。反応器の内部温度を１３５℃に上昇させ、触媒（カリウムシロキサノラート、０．９ｍｌ、２０ｐｐｍＫ+）を反応溶液に添加した。反応溶液の粘度は激しく上昇し始め、触媒添加から１時間後、１５分間、二酸化炭素により２バールまで反応器圧力を上昇させることにより、触媒を不活性化することが可能になった。次いで軽量環式化合物（１３質量％）を蒸留（１０ミリバール、３０分、１３５℃）により反応溶液から除去した。製品Ｍn＝１９０，０００ｇ／モル。
【０１０９】
この組成例における成分の量は次の通りである：
−  ９６．１０質量％の基礎ポリマーＰＤＭＳ−ＰＥＯグラフトコポリマー
−  ０．５質量％の白金触媒
−  ３．０６質量％の架橋剤
−  ０．３４％質量％の阻害剤
【０１１０】
例１におけるように、架橋剤と阻害剤とを組み合わせた。ただしこの例では、ＥＴＣＨを１．０ｇの量で、Ｓｉｌｏｐｒｅｎ  Ｕ  Ｖｅｒｎｅｔｚｅｒ  ７３０を９．０ｇの量で秤量供給した。混合物中の阻害剤の量は１０質量％であった。
【０１１１】
９．６１ｇのＰＤＭＳ−ＰＥＯグラフト・コポリマーと０．０５ｇの白金触媒とを一緒に混合した。架橋剤と阻害剤との０．３４ｇの混合物を添加し、ブレンドを均質になるまで攪拌した。
２．１ｇのブレンドを含む４つのバッチを秤量し、例１と同様にホットプレス内で逐次架橋した。
【０１１２】
例７
組成タイプＧから調製したエラストマー膜
エラストマー膜の調製に使用する成分
−  ＰＤＭＳ−ＰＥＯグラフト・コポリマーは例６と同じであった。
−  ＤＭＳ−ＶＭＳコポリマーは例２と同じであった。
−  触媒、架橋剤および阻害剤は例１の場合と同じであった。
【０１１３】
この組成例における成分の量は次の通りである：
−  ２６．７５質量％のＰＤＭＳ−ＰＥＯグラフト・コポリマー
−  ７２．３１質量％のＤＭＳ−ＶＭＳコポリマー
−  ０．１０質量％の白金触媒
−  ０．８１質量％の架橋剤
−  ０．０３質量％の阻害剤
【０１１４】
先ず例１におけるように、架橋剤と阻害剤との組み合わせを行った。ただしこの例では、ＥＴＣＨを０．３６ｇの量で、Ｓｉｌｏｐｒｅｎ  Ｕ  Ｖｅｒｎｅｔｚｅｒ  ７３０を９．６４ｇの量で秤量供給した。混合物中の阻害剤の量は３．６質量％であった。
【０１１５】
２．６７５ｇのＰＤＭＳ−ＰＥＯグラフト・コポリマーと７．２３１ｇのＤＭＳ−ＶＭＳコポリマーとを一緒に混合した。０．０１ｇの白金触媒を添加し、ブレンドを均質になるまで攪拌した。架橋剤と阻害剤との０．０８４ｇの混合物を添加し、このブレンドを均質になるまで攪拌した。
２．１ｇのブレンドを含む４つのバッチを秤量し、例１と同様にホットプレス内で逐次架橋した。
【０１１６】
例８
組成タイプＨから調製したエラストマー膜
エラストマー膜の調製に使用する成分
−  ＡＰＥＯ−（−ＰＤＭＳ−ＡＰＥＯ）n、この場合ＰＥＯ量は１０．３質量％であり、ビニル含有率は０．０６３ミリモル／ｇであった。
−  触媒は例４と同じであった。
−  阻害剤は例１と同じであった。
−  架橋剤は、２２．５質量％のメチルハイドライドシロキサン基（Ｇｅｌｅｓｔ）を含有するＤＭＳ−ＨＭＳコポリマーであった。
【０１１７】
使用したＡＰＥＯ−（−ＰＤＭＳ−ＡＰＥＯ）nを以下のように調製した：
２５０ｇ／モルのモル質量を有し、かつ、刊行物Mei-Hui, Yang, Laing-Jong, LiおよびTsang-Feng, Ho, ポリメチルシロキサン／ポリ（エチレングリコール）モノエチルエーテル・コポリマーの合成物および特徴付け(「Synthesis and Characterization of polymethylsiloxane/poly(ethylen glycol)monomethyl ether copolymers)」, 『J. Ch. Colloid & Interface Soc.』 3(17), 1994, 19-28に開示された手順を改変することによって調製した無水α，ω−ジアリルポリ（エチレンオキシド）（ＰＥＯＤＩＡＬ）、および、α，ω−ビス（ジメチルシリルハイドライド）ポリ（ジメチルシロキサン）（ＰＤＭＳＤＩＨ，Ｍn＝６０００ｇ／モル）を三口フラスコ内に秤量供給した。ＰＥＯＤＩＡＬの質量は１．３８ｇ（Ｍn＝５２０ｇ／モル、５．２８ミリモルのアリル基）であり、ＰＤＭＳＤＩＨの質量は１２ｇ（４．８ミリモルのハイドライド基）であり、アリル基の量はハイドライド基の量よりも１０％大きかった。こうしてα，ω−ジアリル−末端ブロック最終製品を確保した。
【０１１８】
さらに、反応容器中に４５質量％（７．２ｇ）の量でトルエンを秤量供給した。反応溶液を、磁気攪拌プレートを介して２００ｒｐｍで攪拌し、乾燥酸素を混合物に通すことにより、触媒の不活性化を防止した。反応混合物の温度を６０℃に上昇させた。次いで隔壁を通して、触媒（Ｐｔ（０）ジビニル−テトラメチルジシロキサン錯体）を一滴ずつ注意深く添加した。白金の量は反応体の量から計算して、５０ｐｐｍであった。約６時間重合を続行させ、その後重合の完成をＩＲによって確認した（２１３０ｃｍ-1におけるＳｉ−Ｈピークのロス）。蒸留によってトルエンを除去するために、温度を６５℃に上昇させ、３０分間圧力を５ミリバールに低下させた。
【０１１９】
この組成例における成分の量は次の通りである：
−  ９４．６８質量％のＡＰＥＯ−（−ＰＤＭＳ−ＡＰＥＯ）n
−  ０．５質量％の白金触媒
−  ４．７質量％の架橋剤
−  ０．１２質量％の阻害剤
【０１２０】
３．０ｇのＡＰＥＯ−（−ＰＤＭＳ−ＡＰＥＯ）nと、０．０１５８ｇの触媒と、０．００３８ｇの阻害剤と、０．１４８９ｇの架橋剤とを一緒に混合した。混合物から気泡を除去し、この混合物を１５分間１１０℃でホットプレス内で架橋し、１５分間１１０℃で硬化した。
【０１２１】
例９
組成タイプＩから調製したエラストマー膜
エラストマー膜の調製に使用する成分
−  ＰＥＯ−（ＰＤＭＳ−ＰＥＯ）n、この場合ＰＥＯ量は５．０質量％であり、ビニル含有率は０．０４ミリモル／ｇであった。
−  シリカ充填剤を含有するＤＭＳ−ＶＭＳコポリマーは例２と同じであった。
−  ジクロロベンゾイル過酸化物（Ｐｅｒｋａｄｏｘ  ＰＤ５０  Ｓ）。
【０１２２】
使用するＰＥＯ−（ＰＤＭＳ−ＰＥＯ）nを以下のように調製した：
２４０ｇ／モルのモル質量を有する０．５２８ｇの無水α，ω−ジビニルエーテルポリ（エチレンオキシド）（ＰＥＯＤＩＶＩ）を、三口フラスコ内に秤量供給した。さらに、６０００ｇ／モルのモル質量を有する１０ｇのα，ω−ビス（ジメチルシリルハイドライド）ポリ（ジメチルシロキサン）（ＰＤＭＳＤＩＨ）を同じ容器に秤量供給した。ＰＤＭＳＤＩＨは０．０４質量％の量でハイドライド基を含有し、従って１０グラム中のハイドライド基の量は４ミリモルであり、ＰＥＯＤＩＶＩビニル基の量は４．４ミリモルであった。ビニル基が反応中、過剰に（１０モル％）存在するので、最終製品の両端でビニル基が得られた。このことは引き続いて行われる架橋にとって重要である。さらに、混合を容易にするため、また、反応が過度に活発に発生するのを防止するために、蒸留によって乾燥したトルエンを、トルエンの比率が３０質量％（４．５ｇ）となるように、反応混合物に添加した。
【０１２３】
反応溶液を、磁気攪拌プレートを介して２００ｒｐｍで攪拌し、乾燥酸素を溶液に通した。このことは触媒が金属の形に変換するのを防止し、ひいては触媒の不活性化を防止した。反応溶液を５０℃に加熱し、次いで、隔壁を通して混合物に、触媒（Ｐｔ（０）ジビニル−テトラメチルジシロキサン錯体）を添加した。白金の量は反応体の量から計算して、５０ｐｐｍであった。触媒は滴状に添加し、これにより、反応器内のホットスポットを回避した。触媒添加後、反応を２時間続行させた。次いで反応の完成をＩＲによって確認した（２１３０ｃｍ-1におけるＳｉ−Ｈピークのロス）。重合後、反応混合物を６５℃に加熱し、３０分経過中に真空蒸留（５ｍｂａｒ）によって、トルエンを除去した。
【０１２４】
この組成例における成分の量は次の通りである：
−  ４．９質量％のＰＥＯ−（ＰＤＭＳ−ＰＥＯ）n
−  ９３．９質量％のシリカ充填ＤＭＳ−ＶＭＳ
−  １．２質量％のジクロロベンゾイル過酸化物（Ｐｅｒｋａｄｏｘ  ＰＤ５０  Ｓ）。
０．５ｇのＰＥＯ−（ＰＤＭＳ−ＰＥＯ）nと、充填剤を含有する９．５ｇのＤＭＳ−ＶＭＳコポリマーとを一緒に混合した。０．１２ｇの過酸化触媒を均質なブレンドと混合し、このブレンドを＋１１５℃の温度と、２００バールの圧力とで５分間固化し、＋１５０℃で２時間硬化した。
【０１２５】
例１０
組成タイプＪから調製したエラストマー膜
エラストマー膜の調製に使用する成分：
−  例６と同じＰＤＭＳ−ＰＥＯグラフト・コポリマー
−  ジクロロベンゾイル過酸化物Ｐｅｒｋａｄｏｘ  ＰＤ５０  Ｓ
この組成例における成分の量は次の通りである：
−  ９８．８質量％のＰＤＭＳ−ＰＥＯグラフト・コポリマー
−  １．２％質量％ジクロロベンゾイル過酸化物Ｐｅｒｋａｄｏｘ  ＰＤ５０  Ｓ
【０１２６】
１０ｇのＰＤＭＳ−ＰＥＯグラフト・コポリマーと、０．１２グラムのＰｅｒｋａｄｏｘ  ＰＤ５０  Ｓとを一緒に混合した。このブレンドを＋１１５℃の温度と、２００バールの圧力とで５分間固化し、＋１５０℃で２時間硬化した。
以下の例１１〜１５は、抗黄体ホルモンの放出のための種々異なる器具を示している。これらの例は、種々異なるエラストマー・マトリックスおよび膜からの改変された薬物の放出を示す。これらの調製物には、種々異なる組成タイプ（Ａ〜Ｃ，ＥおよびＧ）のエラストマーと、シリカ充填剤を有しているかまたは有していないポリ−（ジメチルシロキサン−コ−ビニルメチルシロキサン）とが使用された。
【０１２７】
例１１
この例ならびに例１３に記載したインプラントは３つの部分、すなわち、ポリマー・マトリックス内に薬物を有するコアと、コアをカバーする膜と、シリコーン接着剤のエンドキャップとから成っている。
【０１２８】
ａ）新規のエラストマー組成物に基づく、抗黄体ホルモンを含有するインプラント
このインプラントは、２つの異なるエラストマー組成タイプ（ＢおよびＥ）と、ポリ−（ジメチルシロキサン−コ−ビニルメチルシロキサン）とを含有する。このインプラントは図１の器具２に相当する。
膜：
２６部のエラストマー組成タイプＢと、７１部のシリカ充填ポリ−（ジメチルシロキサン−コ−ビニルメチルシロキサン）と、１０ｐｐｍの（反応種の）白金触媒と、０．０３部の阻害剤（エチニルシクロヘキサノール）と、約２部のポリ−（ハイドロジェンメチルシロキサン−コ−ジメチルシロキサン）架橋剤とを２ロール型ミル内で混合した。混合物を押し出して、０．２ｍｍの壁厚を有する管形状にし、熱によって硬化した。
【０１２９】
コア：
２９部のエラストマー組成タイプＥと、２９部のポリ−（ジメチルシロキサン−コ−ビニルメチルシロキサン）と、１０ｐｐｍの（反応種の）白金触媒と、０．０２部の阻害剤（エチニルシクロヘキサノール）と、約２．４部のポリ−（ハイドロジェンメチルシロキサン−コ−ジメチルシロキサン）架橋剤とを２ロール型ミル内で混合し、下に表２において化合物４として示した３９部の抗黄体ホルモンを添加した。混合物をＰＴＦＥコーティングされたステンレス鋼製の型に注型し、これを３０分間、＋１１５℃で加熱した。コアを取り出して冷却し、切断して所望の長さ（５ｍｍ）にした。
【０１３０】
インプラントの調製：
膜管（長さ５０ｍｍ）をシクロヘキサンで膨潤させ、コアを挿入した。シクロヘキサンを蒸発させ、端部をシリコーン接着剤で閉じた。２４時間後、端部を切断して２ｍｍのエンドキャップを形成した。
ｂ）新規のエラストマー組成物に基づく、抗黄体ホルモンを含有するインプラント
このインプラントは上記ａ）に記載したものと同じであった。ただしこのｂ）の場合、コアの長さは１３ｍｍであった。このインプラントは図１の器具３に相当する。
ｃ）ＰＤＭＳの使用に基づく、抗黄体ホルモンを含有するインプラント
【０１３１】
膜：
シリコーン膜は市販のシリカ充填ポリ（ジメチルシロキサン）膜に相当し、この膜は以下のように調製した：
９９部のシリカ充填ポリ−（ジメチルシロキサン−コ−ビニルメチルシロキサン）と、１０ｐｐｍの（反応種の）白金触媒と、０．０３部の阻害剤（エチニルシクロヘキサノール）と、約０．６部のポリ−（ハイドロジェンメチルシロキサン−コ−ジメチルシロキサン）架橋剤とを２ロール型ミル内で混合した。混合物を押し出して、０．２ｍｍの壁厚を有する管形状にし、ショックオーブン内で硬化した。管状膜を切断して５０ｍｍ片にした。
【０１３２】
コア：
５９．３部の市販のポリ−（ジメチルシロキサン−コ−ビニルメチルシロキサン）と、約０．４部のポリ−（ハイドロジェンメチルシロキサン−コ−ジメチルシロキサン）架橋剤と、０．０２部のエチニルシクロヘキサノール阻害剤と、１０ｐｐｍの（反応種の）白金触媒とを２チャンバ・ミキサ内で混合した。下表２において化合物４として示した４０部の抗黄体ホルモンを添加し、混合物を２チャンバ・ミキサ内で混合した。混合物をＰＴＦＥコーティングされたステンレス鋼製の型に注型し、これを３０分間、＋１１５℃で加熱した。コアを取り出して冷却し、切断して所望の長さ（５ｍｍ）にした。
【０１３３】
インプラントの調製：
膜管（長さ５０ｍｍ）をシクロヘキサンで膨潤させ、コアを挿入した。シクロヘキサンを蒸発させ、端部をシリコーン接着剤で閉じた。２４時間後、端部を切断して２ｍｍのエンドキャップを形成した。このインプラントは図１の器具１に相当する。
【０１３４】
例１２
この例および例１４および例１５に記載した子宮内器具（ＩＵＤ）は、３つの部分、すなわち：ポリマー・マトリックス中の薬物、コアをカバーする膜、および、膜によって取り囲まれたコアが取り付けられる、ポリエチレンを含むＴ字形ボディ、とから成っている。
【０１３５】
ａ）新規のエラストマー組成物に基づく、抗黄体ホルモンを含有するＩＵＤ
ＩＵＤは、２つの異なるエラストマー組成タイプ（ＢおよびＥ）と、ポリ−（ジメチルシロキサン−コ−ビニルメチルシロキサン）とを含有する。このインプラントは図２の器具５に相当する。
膜：
膜は例１１ａと同じであった。
【０１３６】
コア：
２９部のエラストマー組成タイプＥと、２９部のポリ−（ジメチルシロキサン−コ−ビニルメチルシロキサン）と、１０ｐｐｍの（反応種の）白金触媒と、０．０２部の阻害剤（エチニルシクロヘキサノール）と、約２．４部のポリ−（ハイドロジェンメチルシロキサン−コ−ジメチルシロキサン）架橋剤とを２ロール型ミル内で混合し、下表２において化合物４として示した３９部の抗黄体ホルモンを添加した。混合物を押し出して、０．８ｍｍの壁厚を有する管形状にし、熱によって硬化した。コアを取り出して冷却し、切断して所望の長さ（１９ｍｍ）にした。
【０１３７】
ＩＵＤの調製：
膜管（長さ５０ｍｍ）とコアとをシクロヘキサンで膨潤させ、ポリエチレンを含む、器具のＴ字形ボディに取り付けた。シクロヘキサンを蒸発させた。
ｂ）  ＰＤＭＳの使用に基づく、抗黄体ホルモンを含有するＩＵＤ
膜
膜は例１１ｃ）のものと同じであった。
【０１３８】
１００部の市販のポリ−（ジメチルシロキサン−コ−ビニルメチルシロキサン）と、０．４部のポリ−（ハイドロジェンメチルシロキサン−コ−ジメチルシロキサン）架橋剤と、０．０２部のエチニルシクロヘキサノール阻害剤と、ビニル−メチル−シロキサン中の０．０６部の白金触媒とを、２チャンバ・ミキサ内で混合した。下表２において化合物４として示した６７部の抗黄体ホルモンを添加して、この混合物を２チャンバ・ミキサ内で混合した。混合物をＰＴＦＥコーティングされたステンレス鋼製の型に注型し、これを３０分間、＋１１５℃で加熱した。コアを取り出して冷却し、切断して所望の長さ（１９ｍｍ）にした。
【０１３９】
ＩＵＤ：
膜管（長さ５０ｍｍ）とコアとをシクロヘキサンで膨潤させ、ポリエチレンを含む、器具のＴ字形ボディに取り付けた。シクロヘキサンを蒸発させた。このインプラントは図２の器具４に相当する。
【０１４０】
例１３
ａ）新規のエラストマー組成物に基づく、抗黄体ホルモンを含有するインプラント
このインプラントは、２つの異なるエラストマー組成タイプ（ＢおよびＥ）と、ポリ−（ジメチルシロキサン−コ−ビニルメチルシロキサン）とを含有する。このインプラントは図３の器具７に相当する。
【０１４１】
膜：
膜は例１１ａのものと同じであった。
コア：
５０部のエラストマー組成タイプＥと、５０部のポリ−（ジメチルシロキサン−コ−ビニルメチルシロキサン）と、１０ｐｐｍの（反応種の）白金触媒と、０．０２部の阻害剤（エチニルシクロヘキサノール）と、約２．４部のポリ−（ハイドロジェンメチルシロキサン−コ−ジメチルシロキサン）架橋剤とを２ロール型ミル内で混合した。下表２において化合物１として示した６７部の抗黄体ホルモンを添加した。混合物をＰＴＦＥコーティングされたステンレス鋼製の型に注型し、これを３０分間、＋１１５℃で加熱した。コアを取り出して冷却し、切断して所望の長さ（１５ｍｍ）にした。
【０１４２】
インプラントの調製：
膜管（長さ５０ｍｍ）をシクロヘキサンで膨潤させ、コアを挿入した。シクロヘキサンを蒸発させ、端部をシリコーン接着剤で閉じた。２４時間後、端部を切断して２ｍｍのエンドキャップを形成した。
ｂ）ＰＤＭＳの使用に基づく、抗黄体ホルモンを含有するインプラント
膜：
膜は例１１ｃ）と同じであった。
【０１４３】
コア：
１００部の市販のポリ−（ジメチルシロキサン−コ−ビニルメチルシロキサン）と、約０．４部のポリ−（ハイドロジェンメチルシロキサン−コ−ジメチルシロキサン）架橋剤と、０．０２部のエチニルシクロヘキサノール阻害剤と、ビニル−メチル−シロキサン中の１０ｐｐｍの（反応種の）白金触媒とを２チャンバ・ミキサ内で混合した。下表２において化合物１として示した６７部の抗黄体ホルモンを添加し、混合物を２チャンバ・ミキサ内で混合した。混合物をＰＴＦＥコーティングされたステンレス鋼製の型に注型し、これを３０分間、＋１１５℃で加熱した。コアを取り出して冷却し、切断して所望の長さ（５ｍｍ）にした。
【０１４４】
インプラントの調製：
膜管（長さ５０ｍｍ）をシクロヘキサンで膨潤させ、コアを挿入した。シクロヘキサンを蒸発させ、端部をシリコーン接着剤で閉じた。２４時間後、端部を切断して２ｍｍのエンドキャップを形成した。このインプラントは図３の器具６に相当する。
【０１４５】
例１４
ａ）新規のエラストマー組成物に基づく、抗黄体ホルモンを含有するＩＵＤ
ＩＵＤは、２つの異なるエラストマー組成タイプ（ＢおよびＥ）と、ポリ−（ジメチルシロキサン−コ−ビニルメチルシロキサン）とを含有する。このインプラントは図４の器具９に相当する。
膜：
膜は例１１ａ）および１２ａ）と同じであった。
【０１４６】
コア：
５０部のエラストマー組成タイプＥと、５０部のポリ−（ジメチルシロキサン−コ−ビニルメチルシロキサン）と、１０ｐｐｍの（反応種の）白金触媒と、約０．０２部の阻害剤（エチニルシクロヘキサノール）と、約２．４部のポリ−（ハイドロジェンメチルシロキサン−コ−ジメチルシロキサン）架橋剤とを２ロール型ミル内で混合し、下表２において化合物１として示した６７部の抗黄体ホルモンを添加した。混合物を押し出して、０．８ｍｍの壁厚を有する管形状にし、熱によって硬化した。コアを冷却し、切断して所望の長さ（１９ｍｍ）にした。
【０１４７】
ＩＵＤの調製：
膜管（長さ５０ｍｍ）とコアとをシクロヘキサンで膨潤させ、ポリエチレンを含む、器具のＴ字形ボディに取り付けた。シクロヘキサンを蒸発させた。
ｂ）ＰＤＭＳの使用に基づく、抗黄体ホルモンを含有するＩＵＤ
膜：
膜は上記例１１ｃ）で説明したものと同じであった。
【０１４８】
コア：
１００部の市販のポリ−（ジメチルシロキサン−コ−ビニルメチルシロキサン）と、約０．４部のポリ−（ハイドロジェンメチルシロキサン−コ−ジメチルシロキサン）架橋剤と、０．０２部のエチニルシクロヘキサノール阻害剤と、ビニル−メチル−シロキサン中の０．０６部の白金触媒とを２チャンバ・ミキサ内で混合した。下表２において化合物４として示した６７部の抗黄体ホルモンを添加し、混合物を２チャンバ・ミキサ内で混合した。混合物をＰＴＦＥコーティングされたステンレス鋼製の型に注型し、これを３０分間、＋１１５℃で加熱した。コアを取り出して冷却し、切断して所望の長さ（１９ｍｍ）にした。
【０１４９】
ＩＵＤ：
膜管（長さ５０ｍｍ）とコアとをシクロヘキサンで膨潤させ、ポリエチレンを含む、器具のＴ字形ボディに取り付けた。シクロヘキサンを蒸発させた。このインプラントは図４の器具８に相当する。
【０１５０】
例１５
ａ）新規のエラストマー組成物に基づく、抗黄体ホルモンを含有するＩＵＤ
ＩＵＤは、例１４ａ）に記載したものと同じである。ただし、この例の場合、抗黄体ホルモンは、下記表２の化合物２であり、コアの長さは１５ｍｍである。このインプラントは図５の器具１１に相当する。
ｂ）ＰＤＭＳの使用に基づく、抗黄体ホルモンを含有するＩＵＤ
ＩＵＤは、例１４ｂ）に記載したものと同じである。ただし、この例の場合、抗黄体ホルモンは、下記表２の化合物２であり、コアの長さは１５ｍｍである。このインプラントは図５の器具１０に相当する。
【０１５１】
新規のエラストマー組成物の膜を使用した透過テスト
上述の組成タイプＡ〜Ｊから、ＰＥＯ基の量が変化する種々多様な組成物を調製した。或る抗黄体ホルモンの透過速度について、組成タイプＡ〜Ｂがテストされた。
刊行物Yie W. Chien, 「経皮制御式の全身薬物治療（Transdermal Controlled Systemic Medication）」, Marcel Dekker Inc.,ニューヨークおよびバーゼル 1987  第１７３ページに記載された検定装置をテストに使用した
【０１５２】
膜における薬物の流束（透過率）を、２コンパートメント拡散セル（Side-Bi-Side（登録商標）拡散セル、Crown Grass Company)によって３７℃で測定した。この装置は２つの同心的なセル（ドナー・コンパートメントおよびレセプタ・コンパートメント）から成っており、これらのセルは検査されるエラストマー膜によって分離された。ドナーおよびレセプタ・コンパートメント双方にジャケットを設け、これらのコンパートメントを外部循環浴によって温度調節した。それぞれのコンパートメントは磁気攪拌器を有していた。ドナーおよびレセプタ・コンパートメント内に薬物溶液および溶媒（薬物を有さない）を添加した。それぞれ予め決められた時間間隔を置いて、サンプルをレセプタ・コンパートメントから引き出し、その代わりに同様の溶媒を入れた。膜を透過した薬物の量をＨＰＬＣによって測定した。全ての測定において、膜厚（０．４ｍｍ）および膜の表面積は一定であった。
【０１５３】
後述のテストでは、前述の測定装置を使用して、０．４ｍｍ厚のエラストマー膜における２つの異なる薬物の透過速度を測定した。下の表は、種々異なる組成タイプから調製されたエラストマーに対する、種々異なる薬物の透過速度における、ＰＥＯ基の濃度（前記組成物の質量％）の効果を示している。表はシリカ充填剤を含有する、市販の架橋ジメチルシロキサン−ビニルメチルシロキサンエラストマー（Ｍnは約４００，０００ｇ／モル）と比較した、相対透過性を示している。
表２に挙げた化合物に対してこのような透過テストを行った。
【０１５４】
【表２】
0004895150.tif 000003
【０１５５】
透過テストの結果
0004895150.tif 000004
【０１５７】
0004895150.tif 000005
【０１５８】
0004895150.tif 000006
【０１５９】
0004895150.tif 000007
【０１６０】
0004895150.tif 000008
【０１６１】
実施した透過テストは、膜のＰＥＯ濃度が増大することにより、組成タイプ毎および被検薬物毎の透過度が増大したことを示す。
器具（インプラントまたはＩＵＤ）からの薬物放出テスト
インプラントまたはＩＵＤの薬物放出速度を以下のようにｉｎ  ｖｉｔｒｏで測定した：
インプラントまたはＩＵＤを、ステンレス鋼製のホルダ内に鉛直位置で取り付け、インプラントを有するホルダを、７５ｍｌの溶解媒質を含有するガラス瓶内に配置した。これらのガラス瓶を震盪水浴内で１００ｒｐｍ、３７℃で震盪させた。溶解媒質を引き出し、この代わりに新鮮な溶解媒質を予め決められた時間間隔を置いて入れ、引き出した薬物をＨＰＬＣによって分析した。シンクの条件がテスト中維持されるように、溶解媒質の濃度、および媒質の変化（引き出しおよび交換）時機を選択した。
【０１６２】
器具からの薬物の一日のｉｎ  ｖｉｔｒｏでの放出を、図１〜図５に示す。これらの実験により、マトリックスおよび膜に、ポリシロキサン中のポリ（アルキレンオキシド）基を有するエラストマー組成物を使用した場合に、放出速度が増大することが明らかに示される。
【０１６３】
本発明の方法を多種多様な実施態様の形で取り入れることができるのは明らかである。本明細書中に開示したものはこれらのうちの僅かに過ぎない。本発明の思想から逸脱しない他の実施態様も存在することは、当業者にとって明らかである。従って、本明細書中に記載した実施態様は一例に過ぎず、本発明を限定するものとして解釈すべきではない。
【図面の簡単な説明】
【図１】  図１は、例１１に記載したインプラントからの抗黄体ホルモンのｉｎ  ｖｉｖｏでの一日の放出量を示す（ひし形で器具１：ＰＤＭＳに基づく５ｍｍ長のコアを示し、四角で器具２：新規のエラストマー組成物に基づく５ｍｍ長のコアを示し、さらに三角で器具３：新規のエラストマー組成物に基づく１３ｍｍ長のコアを示す）。
【図２】  図２は、例１２に記載したＩＵＤからの抗黄体ホルモンのｉｎ  ｖｉｖｏでの一日の放出量を示す（ひし形で器具４：ＰＤＭＳに基づく１９ｍｍ長のコアを示し、四角で器具５：新規のエラストマー組成物に基づく１９ｍｍ長のコアを示す）。
【図３】  図３は、例１３に記載したインプラントからの抗黄体ホルモンのｉｎ  ｖｉｖｏでの一日の放出量を示す（ひし形で器具６：ＰＤＭＳに基づく１５ｍｍ長のコアを示し、四角で器具７：新規のエラストマー組成物に基づく１５ｍｍ長のコアを示す）。
【図４】  図４は、例１４に記載したＩＵＤからの抗黄体ホルモンのｉｎ  ｖｉｖｏでの一日の放出量を示す図である（ひし形で器具８：ＰＤＭＳに基づく１９ｍｍ長のコアを示し、四角で器具９：新規のエラストマー組成物に基づく１９ｍｍ長のコアを示す）。
【図５】  図５は、例１５に記載したＩＵＤからの抗黄体ホルモンのｉｎ  ｖｉｖｏでの一日の放出量を示す図である（ひし形で器具１０：ＰＤＭＳに基づく１５ｍｍ長のコアを示し、四角で器具１１：新規のエラストマー組成物に基づく１５ｍｍ長のコアを示す）。
【図１】
0004895150.tif 000009
【図２】
0004895150.tif 000010
【図３】
0004895150.tif 000011
【図４】
0004895150.tif 000012
【図５】
0004895150.tif 000013